(57)【要約】      （修正有）【課題】  ポリカーボネート樹脂の成形耐熱性を向上させる新規なリン系熱安定剤を用いたポリカーボネート樹脂組成物及びその組成物から形成された眼鏡レンズを提供する。【解決手段】（Ａ）ポリカーボネート樹脂１００重量部に対して、（Ｂ）ビフェニルの各環に各種ホスフィン酸エステルの置換した化合物の少くとも一種リン系化合物０．０００１〜０．５重量部、（Ｄ）炭素原子数１〜２０の一価アルコールと炭素原子数１０〜３０の飽和脂肪酸とのエステルおよび炭素原子数１〜２５の多価アルコールと炭素原子数１０〜３０の飽和脂肪酸との部分エステルまたは全エステル（離型剤）０．０１〜２．０重量部および（Ｅ）ベンゾトリアゾール系、ベンゾフェノン系、トリアジン系、環状イミノエステル系およびシアノアクリレート系の紫外線吸収剤０．０１〜３．０重量部を含有するポリカーボネート樹脂組成物。【選択図】    なし【特許請求の範囲】
【請求項１】
（Ａ）ポリカーボネート樹脂（ａ成分）１００重量部に対して、（Ｂ）下記式（１）で示されるリン系化合物（ｂ−１成分）、下記式（２）で示されるリン系化合物（ｂ−２成分）および下記式（３）で示されるリン系化合物（ｂ−３成分）からなる群より選ばれた少なくとも１種のリン系化合物（ｂ成分）０．０００１〜０．５重量部、（Ｄ）炭素原子数１〜２０の一価アルコールと炭素原子数１０〜３０の飽和脂肪酸とのエステルおよび炭素原子数１〜２５の多価アルコールと炭素原子数１０〜３０の飽和脂肪酸との部分エステルまたは全エステルからなる群より選ばれた少なくとも１種の離型剤（ｄ成分）０．０１〜２．０重量部および（Ｅ）ベンゾトリアゾール系紫外線吸収剤、ベンゾフェノン系紫外線吸収剤、トリアジン系紫外線吸収剤、環状イミノエステル系紫外線吸収剤およびシアノアクリレート系紫外線吸収剤からなる群より選ばれた少なくとも１種の紫外線吸収剤（ｅ成分）０．０１〜３．０重量部を含有することを特徴とするポリカーボネート樹脂組成物。
【化１】
2007016069.tif 000023
【化２】
2007016069.tif 000024
【化３】
2007016069.tif 000025
［式中、Ａｒ１、Ａｒ２およびＡｒ５はそれぞれ同一でも異なっていてもよく、アルキル置換基を有してもよい炭素数６〜２０の芳香族炭化水素基である。］
【請求項２】
（Ａ）ポリカーボネート樹脂（ａ成分）に対して、（Ｂ）下記式（１）で示されるリン系化合物（ｂ−１成分）、下記式（２）で示されるリン系化合物（ｂ−２成分）および下記式（３）で示されるリン系化合物（ｂ−３成分）、（Ｃ）下記式（４）で示されるリン系化合物（ｃ−１成分）および下記式（５）で示されるリン系化合物（ｃ−２成分）、（Ｄ）炭素原子数１〜２０の一価アルコールと炭素原子数１０〜３０の飽和脂肪酸とのエステルおよび炭素原子数１〜２５の多価アルコールと炭素原子数１０〜３０の飽和脂肪酸との部分エステルまたは全エステルからなる群より選ばれた少なくとも１種の離型剤（ｄ成分）並びに（Ｅ）ベンゾトリアゾール系紫外線吸収剤、ベンゾフェノン系紫外線吸収剤、トリアジン系紫外線吸収剤、環状イミノエステル系紫外線吸収剤およびシアノアクリレート系紫外線吸収剤からなる群より選ばれた少なくとも１種の紫外線吸収剤（ｅ成分）を含有し、ａ成分１００重量部に対してｂ−１成分〜ｂ−３成分とｃ−１成分〜ｃ−２成分との合計量が０．０００５〜０．５重量部で、且つｂ−１成分〜ｂ−３成分の合計量（ｘ重量部）とｃ−１成分〜ｃ−２成分の合計量（ｙ重量部）との重量比（ｘ／ｙ）が０．０１〜２．０であり、ｄ成分が０．０１〜２．０重量部であり、ｅ成分が０．０１〜３．０重量部であることを特徴とするポリカーボネート樹脂組成物。
【化４】
2007016069.tif 000026
【化５】
2007016069.tif 000027
【化６】
2007016069.tif 000028
【化７】
2007016069.tif 000029
【化８】
2007016069.tif 000030
［式中、Ａｒ１、Ａｒ２、Ａｒ３、Ａｒ５およびＡｒ６はそれぞれ同一でも異なっていてもよく、アルキル置換基を有してもよい炭素数６〜２０の芳香族炭化水素基である。］
【請求項３】
前記ｂ−１成分は、４−ビス（２，４−ジ−ｔｅｒｔ−ブチルフェニル）−４’−モノ（２，４−ジ−ｔｅｒｔ−ブチルフェニル）−ビフェニレンジホスホナイト、４−ビス（２，４−ジ−ｔｅｒｔ−ブチルフェニル）−３’−モノ（２，４−ジ−ｔｅｒｔ−ブチルフェニル）−ビフェニレンジホスホナイト、３−ビス（２，４−ジ−ｔｅｒｔ−ブチルフェニル）−４’−モノ（２，４−ジ−ｔｅｒｔ−ブチルフェニル）−ビフェニレンジホスホナイトまたは３−ビス（２，４−ジ−ｔｅｒｔ−ブチルフェニル）−３’−モノ（２，４−ジ−ｔｅｒｔ−ブチルフェニル）−ビフェニレンジホスホナイトである請求項１または２記載のポリカーボネート樹脂組成物。
【請求項４】
前記ｂ−２成分は、４、４’−ビス（２，４−ジ−ｔｅｒｔ−ブチルフェニル）−ビフェニレンジホスホナイト、３、４’−ビス（２，４−ジ−ｔｅｒｔ−ブチルフェニル）−ビフェニレンジホスホナイトまたは３、３’−ビス（２，４−ジ−ｔｅｒｔ−ブチルフェニル）−ビフェニレンジホスホナイトである請求項１または２記載のポリカーボネート樹脂組成物。
【請求項５】
前記ｂ−３成分は、２，４−ジ−ｔｅｒｔ−ブチルフェニル−４−フェニル−フェニルホスホナイトまたは２，４−ジ−ｔｅｒｔ−ブチルフェニル−３−フェニル−フェニルホスホナイトである請求項１または２記載のポリカーボネート樹脂組成物。
【請求項６】
前記ｃ−１成分は、テトラキス（２，４−ジ−ｔｅｒｔ−ブチルフェニル）−４，４’−ビフェニレンジホスホナイト、テトラキス（２，４−ジ−ｔｅｒｔ−ブチルフェニル）−４，３’−ビフェニレンジホスホナイトまたはテトラキス（２，４−ジ−ｔｅｒｔ−ブチルフェニル）−３，３’−ビフェニレンジホスホナイトである請求項２記載のポリカーボネート樹脂組成物。
【請求項７】
前記ｃ−２成分は、ビス（２，４−ジ−ｔｅｒｔ−ブチルフェニル）−４−フェニル−フェニルホスホナイトおよびビス（２，４−ジ−ｔｅｒｔ−ブチルフェニル）−３−フェニル−フェニルホスホナイトである請求項２記載のポリカーボネート樹脂組成物。
【請求項８】
請求項１〜７のいずれかに記載のポリカーボネート樹脂組成物から形成された眼鏡レンズ。
【発明の詳細な説明】
【技術分野】
【０００１】
本発明は、成形耐熱性に優れたポリカーボネート樹脂組成物および眼鏡レンズに関する。
【背景技術】
【０００２】
ポリカーボネート樹脂は高分子材料の中では比較的耐熱性に優れる材料である。材料の高機能化、高性能化の要求が高まる中で、多種の添加剤が用いられるようになってきたが、一般的には添加剤を増やすほど樹脂の耐熱性は低下する傾向にある。
【０００３】
例えば、溶融成形時において樹脂成形品の金型からの離型性を向上させる為に、樹脂組成物中に内部離型剤が配合される場合が多い。然しながらこれを有効量添加すると組成物の耐熱性が低下する傾向にある。この耐熱性の低下を防ぐための方法として例えばリン系安定剤を配合する方法等があげられる。
【０００４】
特許文献１および特許文献２には、ポリカーボネート樹脂に、特定のリン系熱安定剤を配合することにより、ポリカーボネート樹脂の耐熱性を向上させることが示されている。
【特許文献１】特開２００１−０８１３０２号公報
【特許文献２】特開２００１−１９２５４４号公報
【発明の開示】
【発明が解決しようとする課題】
【０００５】
本発明の目的は、ポリカーボネート樹脂の成形耐熱性を向上させる新規なリン系熱安定剤を用いたポリカーボネート樹脂組成物及びその組成物から形成された眼鏡レンズを提供することにある。
【０００６】
これまで、前記特許文献１や特許文献２に見られるように多くの熱安定剤やそれを用いたポリカーボネート樹脂組成物が提案されてきた。ポリカーボネート樹脂製品の多種多様化が進む中でさらに新しい熱安定剤の開発が望まれており、同時に、既存の各熱安定剤に関しては、その安定剤を用いた樹脂組成物に関し、安定効果やその他の性能を少しでも向上させる工夫が重要となっている。
【課題を解決するための手段】
【０００７】
本発明者は、上記課題を達成するために鋭意検討した結果、驚くべきことに、熱安定剤として特定のホスホナイト系化合物であるリン系化合物をポリカーボネート樹脂に少量使用することにより、ポリカーボネート樹脂組成物の成形耐熱性が著しく向上することを見出し、本発明に至った。
【０００８】
すなわち、本発明によれば、
１．（Ａ）ポリカーボネート樹脂（ａ成分）１００重量部に対して、（Ｂ）下記式（１）で示されるリン系化合物（ｂ−１成分）、下記式（２）で示されるリン系化合物（ｂ−２成分）および下記式（３）で示されるリン系化合物（ｂ−３成分）からなる群より選ばれた少なくとも１種のリン系化合物（ｂ成分）０．０００１〜０．５重量部、（Ｄ）炭素原子数１〜２０の一価アルコールと炭素原子数１０〜３０の飽和脂肪酸とのエステルおよび炭素原子数１〜２５の多価アルコールと炭素原子数１０〜３０の飽和脂肪酸との部分エステルまたは全エステルからなる群より選ばれた少なくとも１種の離型剤（ｄ成分）０．０１〜２．０重量部および（Ｅ）ベンゾトリアゾール系紫外線吸収剤、ベンゾフェノン系紫外線吸収剤、トリアジン系紫外線吸収剤、環状イミノエステル系紫外線吸収剤およびシアノアクリレート系紫外線吸収剤からなる群より選ばれた少なくとも１種の紫外線吸収剤（ｅ成分）０．０１〜３．０重量部を含有することを特徴とするポリカーボネート樹脂組成物。
【化１】
2007016069.tif 000002
【化２】
2007016069.tif 000003
【化３】
2007016069.tif 000004
［式中、Ａｒ１、Ａｒ２およびＡｒ５はそれぞれ同一でも異なっていてもよく、アルキル置換基を有してもよい炭素数６〜２０の芳香族炭化水素基である。］
【０００９】
２．（Ａ）ポリカーボネート樹脂（ａ成分）に対して、（Ｂ）下記式（１）で示されるリン系化合物（ｂ−１成分）、下記式（２）で示されるリン系化合物（ｂ−２成分）および下記式（３）で示されるリン系化合物（ｂ−３成分）、（Ｃ）下記式（４）で示されるリン系化合物（ｃ−１成分）および下記式（５）で示されるリン系化合物（ｃ−２成分）、（Ｄ）炭素原子数１〜２０の一価アルコールと炭素原子数１０〜３０の飽和脂肪酸とのエステルおよび炭素原子数１〜２５の多価アルコールと炭素原子数１０〜３０の飽和脂肪酸との部分エステルまたは全エステルからなる群より選ばれた少なくとも１種の離型剤（ｄ成分）並びに（Ｅ）ベンゾトリアゾール系紫外線吸収剤、ベンゾフェノン系紫外線吸収剤、トリアジン系紫外線吸収剤、環状イミノエステル系紫外線吸収剤およびシアノアクリレート系紫外線吸収剤からなる群より選ばれた少なくとも１種の紫外線吸収剤（ｅ成分）を含有し、ａ成分１００重量部に対してｂ−１成分〜ｂ−３成分とｃ−１成分〜ｃ−２成分との合計量が０．０００５〜０．５重量部で、且つｂ−１成分〜ｂ−３成分の合計量（ｘ重量部）とｃ−１成分〜ｃ−２成分の合計量（ｙ重量部）との重量比（ｘ／ｙ）が０．０１〜２．０であり、ｄ成分が０．０１〜２．０重量部であり、ｅ成分が０．０１〜３．０重量部であることを特徴とするポリカーボネート樹脂組成物。
【化４】
2007016069.tif 000005
【化５】
2007016069.tif 000006
【化６】
2007016069.tif 000007
【化７】
2007016069.tif 000008
【化８】
2007016069.tif 000009
［式中、Ａｒ１、Ａｒ２、Ａｒ３、Ａｒ５およびＡｒ６はそれぞれ同一でも異なっていてもよく、アルキル置換基を有してもよい炭素数６〜２０の芳香族炭化水素基である。］
【００１０】
３．前記ｂ−１成分は、４−ビス（２，４−ジ−ｔｅｒｔ−ブチルフェニル）−４’−モノ（２，４−ジ−ｔｅｒｔ−ブチルフェニル）−ビフェニレンジホスホナイト、４−ビス（２，４−ジ−ｔｅｒｔ−ブチルフェニル）−３’−モノ（２，４−ジ−ｔｅｒｔ−ブチルフェニル）−ビフェニレンジホスホナイト、３−ビス（２，４−ジ−ｔｅｒｔ−ブチルフェニル）−４’−モノ（２，４−ジ−ｔｅｒｔ−ブチルフェニル）−ビフェニレンジホスホナイトまたは３−ビス（２，４−ジ−ｔｅｒｔ−ブチルフェニル）−３’−モノ（２，４−ジ−ｔｅｒｔ−ブチルフェニル）−ビフェニレンジホスホナイトである前項１または２記載のポリカーボネート樹脂組成物。
【００１１】
４．前記ｂ−２成分は、４、４’−ビス（２，４−ジ−ｔｅｒｔ−ブチルフェニル）−ビフェニレンジホスホナイト、３、４’−ビス（２，４−ジ−ｔｅｒｔ−ブチルフェニル）−ビフェニレンジホスホナイトまたは３、３’−ビス（２，４−ジ−ｔｅｒｔ−ブチルフェニル）−ビフェニレンジホスホナイトである前項１または２記載のポリカーボネート樹脂組成物。
【００１２】
５．前記ｂ−３成分は、２，４−ジ−ｔｅｒｔ−ブチルフェニル−４−フェニル−フェニルホスホナイトまたは２，４−ジ−ｔｅｒｔ−ブチルフェニル−３−フェニル−フェニルホスホナイトである前項１または２記載のポリカーボネート樹脂組成物。
【００１３】
６．前記ｃ−１成分は、テトラキス（２，４−ジ−ｔｅｒｔ−ブチルフェニル）−４，４’−ビフェニレンジホスホナイト、テトラキス（２，４−ジ−ｔｅｒｔ−ブチルフェニル）−４，３’−ビフェニレンジホスホナイトまたはテトラキス（２，４−ジ−ｔｅｒｔ−ブチルフェニル）−３，３’−ビフェニレンジホスホナイトである前項２記載のポリカーボネート樹脂組成物。
【００１４】
７．前記ｃ−２成分は、ビス（２，４−ジ−ｔｅｒｔ−ブチルフェニル）−４−フェニル−フェニルホスホナイトおよびビス（２，４−ジ−ｔｅｒｔ−ブチルフェニル）−３−フェニル−フェニルホスホナイトである前項２記載のポリカーボネート樹脂組成物。
【００１５】
８．前項１〜７のいずれかに記載のポリカーボネート樹脂組成物から形成された眼鏡レンズ。
が提供される。
【００１６】
以下、本発明を詳細に説明する。
［ポリカーボネート樹脂（ａ成分）について］
本発明でａ成分として使用されるポリカーボネート樹脂は、その製法は特に限定されないが、例えば二価フェノールとカーボネート前駆体とを界面重合法（溶液法）または溶融法で反応させて得られるものである。
【００１７】
ここで使用される二価フェノールの代表的な例としては、ハイドロキノン、レゾルシノール、４，４′−ジヒドロキシジフェニル、１，４−ジヒドロキシナフタレン、ビス（４−ヒドロキシフェニル）メタン、ビス｛（４−ヒドロキシ−３，５−ジメチル）フェニル｝メタン、１，１−ビス（４−ヒドロキシフェニル）エタン、１，１−ビス（４−ヒドロキシフェニル）−１−フェニルエタン、２，２−ビス（４−ヒドロキシフェニル）プロパン（通称ビスフェノールＡ）、２，２−ビス｛（４−ヒドロキシ−３−メチル）フェニル｝プロパン、２，２−ビス｛（４−ヒドロキシ−３，５−ジメチル）フェニル｝プロパン、２，２−ビス｛（３，５−ジブロモ−４−ヒドロキシ）フェニル｝プロパン、２，２−ビス｛（３−イソプロピル−４−ヒドロキシ）フェニル｝プロパン、２，２−ビス｛（４−ヒドロキシ−３−フェニル）フェニル｝プロパン、２，２−ビス（４−ヒドロキシフェニル）ブタン、２，２−ビス（４−ヒドロキシフェニル）−３−メチルブタン、２，２−ビス（４−ヒドロキシフェニル）−３，３−ジメチルブタン、２，４−ビス（４−ヒドロキシフェニル）−２−メチルブタン、２，２−ビス（４−ヒドロキシフェニル）ペンタン、２，２−ビス（４−ヒドロキシフェニル）−４−メチルペンタン、１，１−ビス（４−ヒドロキシフェニル）シクロヘキサン、１，１−ビス（４−ヒドロキシフェニル）−４−イソプロピルシクロヘキサン、１，１−ビス（４−ヒドロキシフェニル）−３，３，５−トリメチルシクロヘキサン、９，９−ビス（４−ヒドロキシフェニル）フルオレン、９，９−ビス｛（４−ヒドロキシ−３−メチル）フェニル｝フルオレン、α，α′−ビス（４−ヒドロキシフェニル）−ｏ−ジイソプロピルベンゼン、α，α′−ビス（４−ヒドロキシフェニル）−ｍ−ジイソプロピルベンゼン、α，α′−ビス（４−ヒドロキシフェニル）−ｐ−ジイソプロピルベンゼン、１，３−ビス（４−ヒドロキシフェニル）−５，７−ジメチルアダマンタン、４，４′−ジヒドロキシジフェニルスルホン、４，４′−ジヒドロキシジフェニルスルホキシド、４，４′−ジヒドロキシジフェニルスルフィド、４，４′−ジヒドロキシジフェニルケトン、４，４′−ジヒドロキシジフェニルエーテルおよび４，４′−ジヒドロキシジフェニルエステル等のジヒドロキシ化合物が挙げられる。これら二価フェノールは単独で用いても、二種以上併用してもよい。
【００１８】
前記二価フェノールのうち、２，２−ビス（４−ヒドロキシフェニル）プロパン（ビスフェノールＡ）を主たる二価フェノール成分とするのが好ましく、特に全二価フェノール成分中５０モル％以上、好ましくは７０モル％以上、より好ましくは８０モル％以上がビスフェノールＡである。特に好ましいのは、二価フェノール成分が実質的にビスフェノールＡである芳香族ポリカーボネート樹脂である。
【００１９】
カーボネート前駆体としてはカルボニルハライド、カーボネートエステルまたはハロホルメート等が使用され、具体的にはホスゲン、ジフェニルカーボネートまたは二価フェノールのジハロホルメート等が挙げられる。
【００２０】
上記二価フェノールとカーボネート前駆体を界面重合法または溶融法によって反応させてポリカーボネート樹脂を製造するに当っては、二価フェノールは単独または２種以上を使用することができ、必要に応じて触媒、末端停止剤、二価フェノールの酸化防止剤等を使用してもよい。またポリカーボネート樹脂は三官能以上の多官能性芳香族化合物を共重合した分岐ポリカーボネート樹脂であってもよい。また、２種以上のポリカーボネート樹脂の混合物であってもよい。
【００２１】
界面重合法による反応は、通常二価フェノールとホスゲンとの反応であり、酸結合剤および有機溶媒の存在下に反応させる。酸結合剤としては、例えば水酸化ナトリウム、水酸化カリウム等のアルカリ金属水酸化物またはピリジン等のアミン化合物が用いられる。有機溶媒としては、例えば塩化メチレン、クロロベンゼン等のハロゲン化炭化水素が用いられる。また、反応促進のために例えば第三級アミンや第四級アンモニウム塩等の触媒を用いることもできる。その際、反応温度は通常０〜４０℃であり、反応時間は数分〜５時間程度である。
【００２２】
溶融法による反応は、通常二価フェノールとジフェニルカーボネートとのエステル交換反応であり、不活性ガスの存在下に二価フェノールとジフェニルカーボネートを混合し、減圧下通常１２０〜３５０℃で反応させる。減圧度は段階的に変化させ、最終的には１．３×１０２Ｐａ以下にして生成したフェノール類を系外に除去させる。反応時間は通常１〜４時間程度である。
【００２３】
また、重合反応において、末端停止剤として単官能フェノール類を使用することができる。とくにカーボネート前駆物質としてホスゲンを使用する反応の場合、単官能フェノール類は末端停止剤として分子量調節のために一般的に使用され、また得られたポリカーボネート樹脂は、末端が単官能フェノール類に基づく基によって封鎖されているので、そうでないものと比べて熱安定性に優れている。かかる単官能フェノール類としては、ポリカーボネートの末端停止剤として使用されるものであればよく、一般にはフェノールまたは低級アルキル置換フェノールであって、下記式（６）で表される単官能フェノール類を示すことができる。
【００２４】
【化９】
2007016069.tif 000010
［式中、Ａは水素原子または炭素数１〜９のアルキル基もしくは炭素数６〜１５のフェニルアルキル基であり、ｒは１〜５、好ましくは１〜３の整数を示す。］
【００２５】
前記単官能フェノール類の具体例としては、例えばフェノール、ｐ−ｔｅｒｔ−ブチルフェノール、ｐ−クミルフェノールおよびイソオクチルフェノールが挙げられる。
【００２６】
本発明におけるポリカーボネート樹脂の分子量は、粘度平均分子量（Ｍ）で１０，０００〜５０，０００が好ましく、１４，０００〜３５，０００がより好ましい。かかる粘度平均分子量を有するポリカーボネート樹脂は、押出・成形加工時に比較的良好な流動性を保ちながら、得られた成形品に関して一定の機械的強度を有するので好ましい。
【００２７】
本発明でいう粘度平均分子量は、塩化メチレン１００ｍｌにポリカーボネート樹脂０．７ｇを２０℃で溶解した溶液を用いて測定された比粘度（ηＳＰ）を次式に挿入して求めるＭを指す。
ηＳＰ／ｃ＝［η］＋０．４５×［η］２ｃ（但し［η］は極限粘度）
［η］＝１．２３×１０−４Ｍ０．８３
ｃ＝０．７
【００２８】
本発明で好適に使用されるポリカーボネート樹脂は、そのＯＨ末端量がＯＨ基の重量で好ましくは１〜５０００ｐｐｍの範囲であり、より好ましくは５〜２０００ｐｐｍの範囲であり、さらに好ましくは１０〜１０００ｐｐｍの範囲である。
【００２９】
［リン系化合物（ｂ成分）について］
本発明において、ｂ成分として使用されるリン系化合物は、前記式（１）で示されるリン系化合物（ｂ−１成分）、前記式（２）で示されるリン系化合物（ｂ−２成分）および前記式（３）で示されるリン系化合物（ｂ−３成分）からなる群より選ばれた少なくとも１種のリン系化合物（ｂ成分）である。
【００３０】
かかるリン系化合物（ｂ成分）は樹脂用の安定剤として、成形耐熱性の向上に効果を発揮する。これらのｂ成分の安定剤はポリカーボネート樹脂に好適に用いられ、その含有量は、ポリカーボネート樹脂（ａ成分）１００重量部に対して０．０００１〜０．５重量部の範囲であり、０．００１〜０．３重量部の範囲が好ましく、０．００３〜０．１重量部の範囲が最も好ましい。かかるリン系化合物の含有量が０．０００１重量部より少ないとポリカーボネート樹脂の成形耐熱性が不十分となり好ましくない。
【００３１】
なお、前記リン系化合物（ｂ成分）において、前記式（１）、（２）および（３）のリン系化合物は互変異性体である。これらの互変異性体において、各々の存在割合は任意の割合であって構わない。
【００３２】
前記式（１）、（２）および（３）において、Ａｒ１、Ａｒ２およびＡｒ５は、それぞれ同一でも異なっていてもよく、アルキル置換基を有していてもよい炭素数６〜２０の芳香族炭化水素基である。芳香族炭化水素基における芳香環としては、フェニル、ナフチルなどが挙げられ、なかでもフェニルが好ましい。また、前記芳香環に置換してもよいアルキル置換基としては、炭素数１〜１０のアルキル基が好ましく、メチル基、エチル基、プロピル基、イソプロピル基、ブチル基、ｔｅｒｔ−ブチル基などが挙げられ、なかでもメチル基、ｔｅｒｔ−ブチル基が好ましく、特にｔｅｒｔ−ブチル基が好ましい。
【００３３】
前記式（１）の化合物（ｂ−１成分）の具体例としては、４−ビス（２，４−ジ−ｉｓｏ−プロピルフェニル）−４’−モノ（２，４−ジ−ｉｓｏ−プロピルフェニル）−ビフェニレンジホスホナイト、４−ビス（２，４−ジ−ｎ−ブチルフェニル）−４’−モノ（２，４−ジ−ｎ−ブチルフェニル）−ビフェニレンジホスホナイト、４−ビス（２，４−ジ−ｔｅｒｔ−ブチルフェニル）−４’−モノ（２，４−ジ−ｔｅｒｔ−ブチルフェニル）−ビフェニレンジホスホナイト、４−ビス（２，４−ジ−ｔｅｒｔ−ブチルフェニル）−３’−モノ（２，４−ジ−ｔｅｒｔ−ブチルフェニル）−ビフェニレンジホスホナイト、３−ビス（２，４−ジ−ｔｅｒｔ−ブチルフェニル）−４’−モノ（２，４−ジ−ｔｅｒｔ−ブチルフェニル）−ビフェニレンジホスホナイト、３−ビス（２，４−ジ−ｔｅｒｔ−ブチルフェニル）−３’−モノ（２，４−ジ−ｔｅｒｔ−ブチルフェニル）−ビフェニレンジホスホナイト、
４−ビス（２，６−ジ−ｉｓｏ−プロピルフェニル）−４’−モノ（２，６−ジ−ｉｓｏ−プロピルフェニル）−ビフェニレンジホスホナイト、４−ビス（２，６−ジ−ｎ−ブチルフェニル）−４’−モノ（２，６−ジ−ｎ−ブチルフェニル）−ビフェニレンジホスホナイト、４−ビス（２，６−ジ−ｔｅｒｔ−ブチルフェニル）−４’−モノ（２，６−ジ−ｔｅｒｔ−ブチルフェニル）−ビフェニレンジホスホナイト、４−ビス（２，６−ジ−ｔｅｒｔ−ブチルフェニル）−３’−モノ（２，６−ジ−ｔｅｒｔ−ブチルフェニル）−ビフェニレンジホスホナイト、３−ビス（２，６−ジ−ｔｅｒｔ−ブチルフェニル）−４’−モノ（２，６−ジ−ｔｅｒｔ−ブチルフェニル）−ビフェニレンジホスホナイト、３−ビス（２，６−ジ−ｔｅｒｔ−ブチルフェニル）−３’−モノ（２，６−ジ−ｔｅｒｔ−ブチルフェニル）−ビフェニレンジホスホナイト、
４−ビス（２，４−ジ−ｔｅｒｔ−ブチル−５−メチルフェニル）−４’−モノ（２，４−ジ−ｔｅｒｔ−ブチル−５−メチルフェニル）−ビフェニレンジホスホナイト、４−ビス（２，４−ジ−ｔｅｒｔ−ブチル−５−メチルフェニル）−３’−モノ（２，４−ジ−ｔｅｒｔ−ブチル−５−メチルフェニル）−ビフェニレンジホスホナイト、３−ビス（２，４−ジ−ｔｅｒｔ−ブチル−５−メチルフェニル）−４’−モノ（２，４−ジ−ｔｅｒｔ−ブチル−５−メチルフェニル）−ビフェニレンジホスホナイト、３−ビス（２，４−ジ−ｔｅｒｔ−ブチル−５−メチルフェニル）−３’−モノ（２，４−ジ−ｔｅｒｔ−ブチル−５−メチルフェニル）−ビフェニレンジホスホナイト等があげられる。
【００３４】
なかでもビス（ジ−ｔｅｒｔ−ブチルフェニル）モノ（ジ−ｔｅｒｔ−ブチルフェニル）ビフェニレンジホスホナイトが好ましく、ビス（２，４−ジ−ｔｅｒｔ−ブチルフェニル）モノ（２，４−ジ−ｔｅｒｔ−ブチルフェニル）ビフェニレンジホスホナイトがより好ましい。このビス（２，４−ジ−ｔｅｒｔ−ブチルフェニル）モノ（２，４−ジ−ｔｅｒｔ−ブチルフェニル）ビフェニレンジホスホナイトは、具体的には４−ビス（２，４−ジ−ｔｅｒｔ−ブチルフェニル）−４’−モノ（２，４−ジ−ｔｅｒｔ−ブチルフェニル）−ビフェニレンジホスホナイト、４−ビス（２，４−ジ−ｔｅｒｔ−ブチルフェニル）−３’−モノ（２，４−ジ−ｔｅｒｔ−ブチルフェニル）−ビフェニレンジホスホナイト、３−ビス（２，４−ジ−ｔｅｒｔ−ブチルフェニル）−４’−モノ（２，４−ジ−ｔｅｒｔ−ブチルフェニル）−ビフェニレンジホスホナイトおよび３−ビス（２，４−ジ−ｔｅｒｔ−ブチルフェニル）−３’−モノ（２，４−ジ−ｔｅｒｔ−ブチルフェニル）−ビフェニレンジホスホナイトが好ましい。
【００３５】
前記式（２）の化合物（ｂ−２成分）の具体例としては、４，４’−ビス（２，４−ジ−ｉｓｏ−プロピルフェニル）−ビフェニレンジホスホナイト、４，４’−ビス（２，４−ジ−ｎ−ブチルフェニル）−ビフェニレンジホスホナイト、４，４’−ビス（２，４−ジ−ｔｅｒｔ−ブチルフェニル）−ビフェニレンジホスホナイト、３，４’−ビス（２，４−ジ−ｔｅｒｔ−ブチルフェニル）−ビフェニレンジホスホナイト、３，３’−ビス（２，４−ジ−ｔｅｒｔ−ブチルフェニル）−ビフェニレンジホスホナイト、
４，４’−ビス（２，６−ジ−ｉｓｏ−プロピルフェニル）−ビフェニレンジホスホナイト、４，４’−ビス（２，６−ジ−ｎ−ブチルフェニル）−ビフェニレンジホスホナイト、４，４’−ビス（２，６−ジ−ｔｅｒｔ−ブチルフェニル）−ビフェニレンジホスホナイト、３，４’−ビス（２，６−ジ−ｔｅｒｔ−ブチルフェニル）−ビフェニレンジホスホナイト、３，３’−ビス（２，６−ジ−ｔｅｒｔ−ブチルフェニル）−ビフェニレンジホスホナイト、
４，４’−ビス（２，４−ジ−ｔｅｒｔ−ブチル−５−メチルフェニル）−ビフェニレンジホスホナイト、３，４’−ビス（２，４−ジ−ｔｅｒｔ−ブチル−５−メチルフェニル）−ビフェニレンジホスホナイト、３，３’−ビス（２，４−ジ−ｔｅｒｔ−ブチル−５−メチルフェニル）−ビフェニレンジホスホナイト等があげられる。
【００３６】
前記式（３）の化合物（ｂ−３成分）の具体例としては、２，４−ジ−ｉｓｏ−プロピルフェニル−４−フェニル−フェニルホスホナイト、２，４−ジ−ｎ−ブチルフェニル−３−フェニル−フェニルホスホナイト、２，４−ジ−ｔｅｒｔ−ブチルフェニル−４−フェニル−フェニルホスホナイト、２，４−ジ−ｔｅｒｔ−ブチルフェニル−３−フェニル−フェニルホスホナイト、２，６−ジ−ｉｓｏ−プロピルフェニル−４−フェニル−フェニルホスホナイト、２，６−ジ−ｎ−ブチルフェニル−３−フェニル−フェニルホスホナイト、２，６−ジ−ｔｅｒｔ−ブチルフェニル−４−フェニル−フェニルホスホナイト、２，６−ジ−ｔｅｒｔ−ブチルフェニル−３−フェニル−フェニルホスホナイト、２，４−ジ−ｔｅｒｔ−ブチル−５−メチルフェニル−３−フェニル−フェニルホスホナイト等があげられる。
【００３７】
なかでも、（ジ−ｔｅｒｔ−ブチルフェニル）−フェニル−フェニルホスホナイトが好ましく、（２，４−ジ−ｔｅｒｔ−ブチルフェニル）−フェニル−フェニルホスホナイトが特に好ましい。具体的には２，４−ジ−ｔｅｒｔ−ブチルフェニル−４−フェニル−フェニルホスホナイトおよび２，４−ジ−ｔｅｒｔ−ブチルフェニル−３−フェニル−フェニルホスホナイトが好ましい。
【００３８】
［リン系化合物（ｃ成分）について］
本発明において、前記ｂ成分として使用されるリン系化合物は、前記式（４）または前記式（５）のリン系化合物（ｃ成分）を加水分解することにより得ることができる。すなわち、前記式（１）のリン系化合物（ｂ−１成分）および前記式（２）のリン系化合物（ｂ−２成分）は前記式（４）のリン系化合物（ｃ−１成分）を加水分解することにより得ることができ、前記式（３）のリン系化合物（ｂ−３成分）は前記式（５）のリン系化合物（ｃ−１成分）を加水分解することにより得ることができる。
【００３９】
前記式（４）および（５）において、Ａｒ３およびＡｒ６は、それぞれ同一でも異なっていてもよく、アルキル置換基を有していてもよい炭素数６〜２０の芳香族炭化水素基である。芳香族炭化水素基における芳香環としては、フェニル、ナフチルなどが挙げられ、なかでもフェニルが好ましい。また、前記芳香環に置換してもよいアルキル置換基としては、炭素数１〜１０のアルキル基が好ましく、メチル基、エチル基、プロピル基、イソプロピル基、ブチル基、ｔｅｒｔ−ブチル基などが挙げられ、なかでもメチル基、ｔｅｒｔ−ブチル基が好ましく、特にｔｅｒｔ−ブチル基が好ましい。
【００４０】
前記式（４）の化合物（ｃ−１成分）の具体例としては、テトラキス（２，４−ジ−ｉｓｏ−プロピルフェニル）−４，４’−ビフェニレンジホスホナイト、テトラキス（２，４−ジ−ｎ−ブチルフェニル）−４，４’−ビフェニレンジホスホナイト、テトラキス（２，４−ジ−ｔｅｒｔ−ブチルフェニル）−４，４’−ビフェニレンジホスホナイト、テトラキス（２，４−ジ−ｔｅｒｔ−ブチルフェニル）−４，３’−ビフェニレンジホスホナイト、テトラキス（２，４−ジ−ｔｅｒｔ−ブチルフェニル）−３，３’−ビフェニレンジホスホナイト、
テトラキス（２，６−ジ−ｉｓｏ−プロピルフェニル）−４，４’−ビフェニレンジホスホナイト、テトラキス（２，６−ジ−ｎ−ブチルフェニル）−４，４’−ビフェニレンジホスホナイト、テトラキス（２，６−ジ−ｔｅｒｔ−ブチルフェニル）−４，４’−ビフェニレンジホスホナイト、テトラキス（２，６−ジ−ｔｅｒｔ−ブチルフェニル）−４，３’−ビフェニレンジホスホナイト、テトラキス（２，６−ジ−ｔｅｒｔ−ブチルフェニル）−３，３’−ビフェニレンジホスホナイト、
テトラキス（２，４−ジ−ｔｅｒｔ−ブチル−５−メチルフェニル）−４，４’−ビフェニレンジホスホナイト、テトラキス（２，４−ジ−ｔｅｒｔ−ブチル−５−メチルフェニル）−４，３’−ビフェニレンジホスホナイト、テトラキス（２，４−ジ−ｔｅｒｔ−ブチル−５−メチルフェニル）−３，３’−ビフェニレンジホスホナイト等が挙げられる。
【００４１】
なかでも、テトラキス（ジ−ｔｅｒｔ−ブチルフェニル）−ビフェニレンジホスホナイトが好ましく、テトラキス（２，４−ジ−ｔｅｒｔ−ブチルフェニル）−ビフェニレンジホスホナイトがより好ましい。かかるテトラキス（２，４−ジ−ｔｅｒｔ−ブチルフェニル）−ビフェニレンジホスホナイトは、具体的にはテトラキス（２，４−ジ−ｔｅｒｔ−ブチルフェニル）−４，４’−ビフェニレンジホスホナイト、テトラキス（２，４−ジ−ｔｅｒｔ−ブチルフェニル）−４，３’−ビフェニレンジホスホナイトおよびテトラキス（２，４−ジ−ｔｅｒｔ−ブチルフェニル）−３，３’−ビフェニレンジホスホナイトが好ましい。これらの化合物は２種以上の混合物であってもよい。
【００４２】
前記式（５）の化合物（ｃ−２成分）の具体例としては、ビス（２，４−ジ−ｉｓｏ−プロピルフェニル）−４−フェニル−フェニルホスホナイト、ビス（２，４−ジ−ｎ−ブチルフェニル）−３−フェニル−フェニルホスホナイト、ビス（２，４−ジ−ｔｅｒｔ−ブチルフェニル）−４−フェニル−フェニルホスホナイト、ビス（２，４−ジ−ｔｅｒｔ−ブチルフェニル）−３−フェニル−フェニルホスホナイト、ビス（２，６−ジ−ｉｓｏ−プロピルフェニル）−４−フェニル−フェニルホスホナイト、ビス（２，６−ジ−ｎ−ブチルフェニル）−３−フェニル−フェニルホスホナイト、ビス（２，６−ジ−ｔｅｒｔ−ブチルフェニル）−４−フェニル−フェニルホスホナイト、ビス（２，６−ジ−ｔｅｒｔ−ブチルフェニル）−３−フェニル−フェニルホスホナイト、ビス（２，４−ジ−ｔｅｒｔ−ブチル−５−メチルフェニル）−３−フェニル−フェニルホスホナイト等があげられる。
【００４３】
なかでも、ビス（ジ−ｔｅｒｔ−ブチルフェニル）−フェニル−フェニルホスホナイトが好ましく、ビス（２，４−ジ−ｔｅｒｔ−ブチルフェニル）−フェニル−フェニルホスホナイトがより好ましい。このビス（２，４−ジ−ｔｅｒｔ−ブチルフェニル）−フェニル−フェニルホスホナイトは、具体的にはビス（２，４−ジ−ｔｅｒｔ−ブチルフェニル）−４−フェニル−フェニルホスホナイトおよびビス（２，４−ジ−ｔｅｒｔ−ブチルフェニル）−３−フェニル−フェニルホスホナイトが好ましい。これらの化合物は２種以上の混合物であってもよい。
【００４４】
ポリカーボネート樹脂（ａ成分）に、前記リン系化合物（ｂ成分）を配合する際に、ｃ−１成分とｃ−２成分との混合物を含有するリン系化合物を加水分解したものを好ましく使用することができる。
【００４５】
この場合、ポリカーボネート樹脂（ａ成分）に配合するリン系化合物は、前記ｂ成分と前記ｃ成分とを含有するリン系化合物となる。このリン系化合物は、ｂ−１成分〜ｂ−３成分の合計量（ｘ重量部）とｃ−１成分〜ｃ−２成分の合計量（ｙ重量部）との重量比（ｘ／ｙ）が０．０１〜２．０の範囲であり、０．０３〜１．８の範囲とすることが好ましい。また、このリン系化合物は、ポリカーボネート樹脂（ａ成分）１００重量部に対して、ｂ−１成分〜ｂ−３成分とｃ−１成分〜ｃ−２成分との合計量が０．０００５〜０．５重量部の範囲、好ましくは０．００１〜０．３重量部の範囲、より好ましくは０．００３〜０．２重量部の範囲となるように配合される。かかるリン系化合物の含有量が０．０００５重量部より少ないとポリカーボネート樹脂の成形耐熱性が不十分となり好ましくない。
【００４６】
［他のリン系化合物について］
また、本発明において、ポリカーボネート樹脂（ａ成分）に熱安定剤として前記ｂ成分やｃ成分以外のリン系化合物を配合してもよい。かかるリン系化合物として、具体的には、トリス（ジメチルフェニル）ホスファイト、トリス（ジエチルフェニル）ホスファイト、トリス（ジ−ｉｓｏ−プロピルフェニル）ホスファイト、トリス（ジ−ｎ−ブチルフェニル）ホスファイト、トリス（２，４−ジ−ｔｅｒｔ−ブチルフェニル）ホスファイト、トリス（２，６−ジ−ｔｅｒｔ−ブチルフェニル）ホスファイト、トリス（２，４−ジ−ｔｅｒｔ−ブチル−５−メチルフェニル）ホスファイト等のトリス（ジアルキル置換フェニル）ホスファイト、ビス（２，６−ジ−ｔｅｒｔ−ブチル−４−メチルフェニル）ペンタエリスリトールジホスファイト、２，２−メチレンビス（４，６−ジ−ｔｅｒｔ−ブチルフェニル）オクチルホスファイト、ビス（ノニルフェニル）ペンタエリスリトールジホスファイト、ビス（２，４−ジ−ｔｅｒｔ−ブチルフェニル）ペンタエリスリトールジホスファイト、ジステアリルペンタエリスリトールジホスファイト、トリブチルホスフェート、トリエチルホスフェート、トリメチルホスフェート、トリフェニルホスフェート、ジフェニルモノオルソキセニルホスフェート、ジブチルホスフェート、ジオクチルホスフェート、ジイソプロピルホスフェート、ベンゼンホスホン酸ジメチル、ベンゼンホスホン酸ジエチル、ベンゼンホスホン酸ジプロピル等が挙げられる。
【００４７】
なかでもトリス（ジ−ｔｅｒｔ−ブチルフェニル）ホスファイトが好ましく、トリス（２，４−ジ−ｔｅｒｔ−ブチルフェニル）ホスファイトが特に好ましく使用される。かかるリン系化合物は１種または２種以上の混合物であってもよい。かかるリン系化合物はポリカーボネート樹脂（ａ成分）１００重量部に対して、０．０００５〜０．２重量部の範囲が好ましく、０．００５〜０．１重量部の範囲がより好ましい。
【００４８】
［離型剤（ｄ成分）について］
本発明において、溶融成形時において眼鏡レンズ等の樹脂成形品の金型から離型性を向上させるために、ポリカーボネート樹脂に離型剤（ｄ成分）を配合することが必要である。離型剤としては、炭素原子数１〜２０の一価アルコールと炭素原子数１０〜３０の飽和脂肪酸とのエステル及び炭素原子数１〜２５の多価アルコールと炭素原子数１０〜３０の飽和脂肪酸との部分エステルまたは全エステルからなる群より選ばれた少なくとも１種の離型剤が使用される。
【００４９】
具体的に一価アルコールと飽和脂肪酸とのエステルとしては、ステアリルステアレート、パルミチルパルミテート、ブチルステアレート、メチルラウレート、イソプロピルパルミテート等があげられ、ステアリルステアレートが好ましい。
【００５０】
具体的に多価アルコールと飽和脂肪酸との部分エステルまたは全エステルとしては、ステアリン酸モノグリセリド、ステアリン酸ジグリセリド、ステアリン酸トリグリセリド、ステアリン酸モノソルビテート、ベヘニン酸モノグリセリド、ペンタエリスリトールモノステアレート、ペンタエリスリトールテトラステアレート、ペンタエリスリトールテトラペラルゴネート、プロピレングリコールモノステアレート、ビフェニルビフェネ−ト、ソルビタンモノステアレート、２−エチルヘキシルステアレート、ジペンタエリスリトールヘキサステアレート等のジペンタエリスルトールの全エステルまたは部分エステル等が挙げられる。
【００５１】
これらのエステルのなかでも、ステアリン酸モノグリセリド、ステアリン酸トリグリセリド、ペンタエリスリトールテトラステアレート、ステアリン酸トリグリセリドとステアリルステアレートの混合物が好ましく用いられる。特に、ステアリン酸モノグリセリドが好ましく用いられる。
【００５２】
本発明において、ポリカーボネート樹脂中のｄ成分の含有量としては、ポリカーボネート樹脂１００重量部に対して０．０１〜２．０重量部の範囲であり、０．０２〜０．８重量部の範囲が好ましく、０．０５〜０．５重量部の範囲が最も好ましい。
【００５３】
上記ｄ成分以外の離型剤、例えばオレフィン系ワックス、カルボキシル基及び／またはカルボン酸無水物基を含有するオレフィン系ワックス、シリコーンオイル、オルガノポリシロキサン、パラフィンワックス、蜜蝋を付加的に使用することができる。これらの付加的に使用される離型剤は、ｄ成分の使用量の１０重量％以下の量配合されることが好ましい。
【００５４】
［紫外線吸収剤（ｅ成分）について］
本発明においては紫外線吸収剤（ｅ成分）を配合することが必要である。特に眼鏡レンズにおいては、紫外線吸収剤を配合することにより、有害な紫外線から目を保護することができるとともに、眼鏡レンズ自体の紫外線による変色を防ぐために必要となる。使用される紫外線吸収剤としては、ベンゾトリアゾール系紫外線吸収剤、ベンゾフェノン系紫外線吸収剤、トリアジン系紫外線吸収剤、環状イミノエステル系紫外線吸収剤およびシアノアクリレート系紫外線吸収剤からなる群より選ばれた少なくとも１種の紫外線吸収剤である。なかでも、ベンゾトリアゾール系紫外線吸収剤、ベンゾフェノン系紫外線吸収剤およびトリアジン系紫外線吸収剤が好ましく使用され、ポリカーボネート樹脂の成形耐熱性等の効果をより発揮させることから、ベンゾトリアゾール系紫外線吸収剤およびトリアジン系紫外線吸収剤が特に好ましく用いられる。
【００５５】
前記紫外線吸収剤（ｅ成分）の配合量は、ポリカーボネート樹脂１００重量部に対して０．０１〜３．０重量部であり、好ましくは０．０２〜１．０重量部であり、より好ましくは０．０５〜０．８重量部である。かかる配合量の範囲であれば、本発明における各リン系化合物の効果が十分に発現し、発明の目的を達成することができ、且つポリカーボネート樹脂に十分な耐候性が付与される。
【００５６】
前記ベンゾトリアゾール系紫外線吸収剤としては、例えば、２−（２−ヒドロキシ−５−メチルフェニル）ベンゾトリアゾ−ル、２−（２−ヒドロキシ−５−ｔｅｒｔ−オクチルフェニル）ベンゾトリアゾ−ル、２−（２−ヒドロキシ−３，５−ジクミルフェニル）フェニルベンゾトリアゾール、２−（２−ヒドロキシ−３−ｔｅｒｔ−ブチル−５−メチルフェニル）−５−クロロベンゾトリアゾール、２，２’−メチレンビス［４−（１，１，３，３−テトラメチルブチル）−６−（２Ｎ−ベンゾトリアゾール−２−イル）フェノール］、２−（２−ヒドロキシ−３，５−ジ−ｔｅｒｔ−ブチルフェニル）ベンゾトリアゾ−ル、２−（２−ヒドロキシ−３，５−ジ−ｔｅｒｔ−ブチルフェニル）−５−クロロベンゾトリアゾール、２−（２−ヒドロキシ−３，５−ジ−ｔｅｒｔ−アミルフェニル）ベンゾトリアゾ−ル、２−（２−ヒドロキシ−５−ｔｅｒｔ−オクチルフェニル）ベンゾトリアゾ−ル、２−（２−ヒドロキシ−５−ｔｅｒｔ−ブチルフェニル）ベンゾトリアゾ−ル、２−（２−ヒドロキシ−４−オクトキシフェニル）ベンゾトリアゾ−ル、２，２’−メチレンビス（４−クミル−６−ベンゾトリアゾールフェニル）、２，２’−ｐ−フェニレンビス（１，３−ベンゾオキサジン−４−オン）、２−［２−ヒドロキシ−３−（３，４，５，６−テトラヒドロフタルイミドメチル）−５−メチルフェニル］ベンゾトリアゾ−ルが挙げられ、これらを単独あるいは２種以上の混合物で用いることができる。
【００５７】
好ましくは、２−（２−ヒドロキシ−５−メチルフェニル）ベンゾトリアゾ−ル、２−（２−ヒドロキシ−５−ｔｅｒｔ−オクチルフェニル）ベンゾトリアゾ−ル、２−（２−ヒドロキシ−３，５−ジクミルフェニル）フェニルベンゾトリアゾール、２−（２−ヒドロキシ−３−ｔｅｒｔ−ブチル−５−メチルフェニル）−５−クロロベンゾトリアゾール、２，２’−メチレンビス［４−（１，１，３，３−テトラメチルブチル）−６−（２Ｈ−ベンゾトリアゾール−２−イル）フェノール］、２−［２−ヒドロキシ−３−（３，４，５，６−テトラヒドロフタルイミドメチル）−５−メチルフェニル］ベンゾトリアゾ−ルであり、より好ましくは、２−（２−ヒドロキシ−５−ｔｅｒｔ−オクチルフェニル）ベンゾトリアゾ−ル、２，２’−メチレンビス［４−（１，１，３，３−テトラメチルブチル）−６−（２Ｈ−ベンゾトリアゾール−２−イル）フェノール］である。
【００５８】
かかるベンゾトリアゾール系紫外線吸収剤は、１０５℃、２時間乾燥した時の乾燥減量が０．５重量％以下のものが好ましく、０．１重量％以下のものがより好ましく、０．０３重量％以下のものが特に好ましい。また、５００ｎｍの溶解色（トルエン１００ｍｌに紫外線吸収剤５ｇを溶解し、１ｃｍのセルで測定した光線透過率）が９５％以上のものが好ましく、９８％以上のものがより好ましく、９９％以上のものが特に好ましい。
【００５９】
ベンゾフェノン系紫外線吸収剤としては、具体的に、２，４−ジヒドロキシベンゾフェノン、２−ヒドロキシ−４−メトキシベンゾフェノン、２−ヒドロキシ−４−オクトキシベンゾフェノン、２−ヒドロキシ−４−ベンジロキシベンゾフェノン、２−ヒドロキシ−４−メトキシ−５−スルホキシベンゾフェノン、２−ヒドロキシ−４−メトキシ−５−スルホキシトリハイドライドレイトベンゾフェノン、２，２’−ジヒドロキシ−４−メトキシベンゾフェノン、２，２’，４，４’−テトラヒドロキシベンゾフェノン、２，２’−ジヒドロキシ−４，４’−ジメトキシベンゾフェノン、２，２’−ジヒドロキシ−４，４’−ジメトキシ−５−ソジウムスルホキシベンゾフェノン、ビス（５−ベンゾイル−４−ヒドロキシ−２−メトキシフェニル）メタン、２−ヒドロキシ−４−ｎ−ドデシルオキシベンソフェノン、２−ヒドロキシ−４−メトキシ−２’−カルボキシベンゾフェノン等があげられる。
【００６０】
トリアジン系紫外線吸収剤としては、具体的に、２−（４，６−ジフェニル−１，３，５−トリアジン−２−イル）−５−［（ヘキシル）オキシ］−フェノール、２−（４，６−ビス（２．４−ジメチルフェニル）−１，３，５−トリアジン−２−イル）−５−［（オクチル）オキシ］−フェノール等が挙げられる。
【００６１】
環状イミノエステル系紫外線吸収剤の具体例としては、２，２’−ビス（３，１−ベンゾオキサジン−４−オン）、２，２’−ｐ−フェニレンビス（３，１−ベンゾオキサジン−４−オン）、２，２’−ｍ−フェニレンビス（３，１−ベンゾオキサジン−４−オン）、２，２’−（４，４’−ジフェニレン）ビス（３，１−ベンゾオキサジン−４−オン）、２，２’−（２，６−ナフタレン）ビス（３，１−ベンゾオキサジン−４−オン）、２，２’−（１，５−ナフタレン）ビス（３，１−ベンゾオキサジン−４−オン）、２，２’−（２−メチル−ｐ−フェニレン）ビス（３，１−ベンゾオキサジン−４−オン）、２，２’−（２−ニトロ−ｐ−フェニレン）ビス（３，１−ベンゾオキサジン−４−オン）および２，２’−（２−クロロ−ｐ−フェニレン）ビス（３，１−ベンゾオキサジン−４−オン）などが例示される。なかでも２，２’−ｐ−フェニレンビス（３，１−ベンゾオキサジン−４−オン）、２，２’−（４，４’−ジフェニレン）ビス（３，１−ベンゾオキサジン−４−オン）および２，２’−（２，６−ナフタレン）ビス（３，１−ベンゾオキサジン−４−オン）が好適であり、特に２，２’−ｐ−フェニレンビス（３，１−ベンゾオキサジン−４−オン）が好適である。かかる化合物は竹本油脂（株）からＣＥｉ−Ｐ（商品名）、およびＣＹＴＥＣ社からＣＹＡＳＯＲＢ  ＵＶ−３６３８（商品名）として市販されており、容易に利用できる。
【００６２】
シアノアクリレート系紫外線吸収剤の具体例としては、１，３−ビス−［（２’−シアノ−３’，３’−ジフェニルアクリロイル）オキシ］−２，２−ビス［（２−シアノ−３，３−ジフェニルアクリロイル）オキシ］メチル）プロパン、および１，３−ビス−［（２−シアノ−３，３−ジフェニルアクリロイル）オキシ］ベンゼンなどが例示される。
【００６３】
［その他添加剤について］
（ヒンダードフェノール系安定剤）
また、本発明において発明の目的を損なわない範囲でヒンダードフェノール系安定剤を配合することができる。
【００６４】
ヒンダードフェノール系安定剤としては、具体的にα−トコフェロール、ブチルヒドロキシトルエン、シナピルアルコール、ビタミンＥ、オクタデシル−３−（３，５−ジ−ｔｅｒｔ−ブチル−４−ヒドロキシフェニル）プロピオネート、２−ｔｅｒｔ−ブチル−６−（３’−ｔｅｒｔ−ブチル−５’−メチル−２’−ヒドロキシベンジル）−４−メチルフェニルアクリレート、２，６−ジ−ｔｅｒｔ−ブチル−４−（Ｎ，Ｎ−ジメチルアミノメチル）フェノール、３，５−ジ−ｔｅｒｔ−ブチル−４−ヒドロキシベンジルホスホネートジエチルエステル、２，２’−メチレンビス（４−メチル−６−ｔｅｒｔ−ブチルフェノール）、２，２’−メチレンビス（４−エチル−６−ｔｅｒｔ−ブチルフェノール）、４，４’−メチレンビス（２，６−ジ−ｔｅｒｔ−ブチルフェノール）、２，２’−メチレンビス（４−メチル−６−シクロヘキシルフェノール）、２，２’−ジメチレン−ビス（６−α−メチル−ベンジル−ｐ−クレゾール）、２，２’−エチリデン−ビス（４，６−ジ−ｔｅｒｔ−ブチルフェノール）、２，２’−ブチリデン−ビス（４−メチル−６−ｔｅｒｔ−ブチルフェノール）、４，４’−ブチリデンビス（３−メチル−６−ｔｅｒｔ−ブチルフェノール）、トリエチレングリコール−Ｎ−ビス−３−（３−ｔｅｒｔ−ブチル−４−ヒドロキシ−５−メチルフェニル）プロピオネート、１，６−へキサンジオールビス［３−（３，５−ジ−ｔｅｒｔ−ブチル−４−ヒドロキシフェニル）プロピオネート］、ビス［２−ｔｅｒｔ−ブチル−４−メチル６−（３−ｔｅｒｔ−ブチル−５−メチル−２−ヒドロキシベンジル）フェニル］テレフタレート、３，９−ビス｛２−［３−（３−ｔｅｒｔ−ブチル−４−ヒドロキシ−５−メチルフェニル）プロピオニルオキシ］−１，１，−ジメチルエチル｝−２，４，８，１０−テトラオキサスピロ［５，５］ウンデカン、４，４’−チオビス（６−ｔｅｒｔ−ブチル−ｍ−クレゾール）、４，４’−チオビス（３−メチル−６−ｔｅｒｔ−ブチルフェノール）、２，２’−チオビス（４−メチル−６−ｔｅｒｔ−ブチルフェノール）、ビス（３，５−ジ−ｔｅｒｔ−ブチル−４−ヒドロキシベンジル）スルフィド、４，４’−ジ−チオビス（２，６−ジ−ｔｅｒｔ−ブチルフェノール）、４，４’−トリ−チオビス（２，６−ジ−ｔｅｒｔ−ブチルフェノール）、２，２−チオジエチレンビス−［３−（３，５−ジ−ｔｅｒｔ−ブチル−４−ヒドロキシフェニル）プロピオネート］、２，４−ビス（ｎ−オクチルチオ）−６−（４−ヒドロキシ−３，５−ジ−ｔｅｒｔ−ブチルアニリノ）−１，３，５−トリアジン、Ｎ，Ｎ’−ヘキサメチレンビス−（３，５−ジ−ｔｅｒｔ−ブチル−４−ヒドロキシヒドロシンナミド）、Ｎ，Ｎ’−ビス［３−（３，５−ジ−ｔｅｒｔ−ブチル−４−ヒドロキシフェニル）プロピオニル］ヒドラジン、１，１，３−トリス（２−メチル−４−ヒドロキシ−５−ｔｅｒｔ−ブチルフェニル）ブタン、１，３，５−トリメチル−２，４，６−トリス（３，５−ジ−ｔｅｒｔ−ブチル−４−ヒドロキシベンジル）ベンゼン、トリス（３，５−ジ−ｔｅｒｔ−ブチル−４−ヒドロキシフェニル）イソシアヌレート、トリス（３，５−ジ−ｔｅｒｔ��ブチル−４−ヒドロキシベンジル）イソシアヌレート、１，３，５−トリス（４−ｔｅｒｔ−ブチル−３−ヒドロキシ−２，６−ジメチルベンジル）イソシアヌレート、１，３，５−トリス２［３（３，５−ジ−ｔｅｒｔ−ブチル−４−ヒドロキシフェニル）プロピオニルオキシ］エチルイソシアヌレート、テトラキス［メチレン−３−（３，５−ジ−ｔｅｒｔ−ブチル−４−ヒドロキシフェニル）プロピオネート］メタン、トリエチレングリコール−Ｎ−ビス−３−（３−ｔｅｒｔ−ブチル−４−ヒドロキシ−５−メチルフェニル）プロピオネート、トリエチレングリコール−Ｎ−ビス−３−（３−ｔｅｒｔ−ブチル−４−ヒドロキシ−５−メチルフェニル）アセテート、３，９−ビス［２−｛３−（３−ｔｅｒｔ−ブチル−４−ヒドロキシ−５−メチルフェニル）アセチルオキシ｝−１，１−ジメチルエチル］−２，４，８，１０−テトラオキサスピロ［５，５］ウンデカン、テトラキス［メチレン−３−（３−ｔｅｒｔ−ブチル−４−ヒドロキシ−５−メチルフェニル）プロピオネート］メタン、１，３，５−トリメチル−２，４，６−トリス（３−ｔｅｒｔ−ブチル−４−ヒドロキシ−５−メチルベンジル）ベンゼン、およびトリス（３−ｔｅｒｔ−ブチル−４−ヒドロキシ−５−メチルベンジル）イソシアヌレートなどが例示される。
【００６５】
上記化合物の中でも、本発明においてはテトラキス［メチレン−３−（３−ｔｅｒｔ−ブチル−４−ヒドロキシ−５−メチルフェニル）プロピオネート］メタン、テトラキス［メチレン−３−（３，５−ジ−ｔｅｒｔ−ブチル−４−ヒドロキシフェニル）プロピオネート］メタン、オクタデシル−３−（３，５−ジ−ｔｅｒｔ−ブチル−４−ヒドロキシフェニル）プロピオネート、および３，９−ビス［２−｛３−（３−ｔ−ブチル−４−ヒドロキシ−５−メチルフェニル）プロピオニルオキシ｝−１，１−ジメチルエチル］−２，４，８，１０−テトラオキサスピロ［５，５］ウンデカンが好ましく利用される。特にオクタデシル−３−（３，５−ジ−ｔｅｒｔ−ブチル−４−ヒドロキシフェニル）プロピオネートが好ましい。上記ヒンダードフェノール系酸化防止剤は、単独でまたは２種以上を組合せて使用することができる。
【００６６】
前記ヒンダードフェノール系安定剤の配合量は、ポリカーボネート樹脂１００重量部に対して０．０１５〜０．１５重量部の範囲が好ましく、０．０３〜０．０８重量部の範囲がより好ましい。
【００６７】
（ラクトン系安定剤）
また、本発明において発明の目的を損なわない範囲でラクトン系安定剤を配合することができる。ラクトン系安定剤としては、例えば３−ヒドロキシ−５，７−ジ−ｔｅｒｔ−ブチル−フラン−２−オンとｏ−キシレンとの反応生成物に代表されるラクトン系安定剤（かかる安定剤の詳細は特開平７−２３３１６０号公報に記載されている）が好適に例示される。かかる化合物はＩｒｇａｎｏｘ  ＨＰ−１３６（商標、ＣＩＢＡ  ＳＰＥＣＩＡＬＴＹ  ＣＨＥＭＩＣＡＬＳ社製）として市販され、該化合物を利用できる。更に該化合物と各種のホスファイト化合物およびヒンダードフェノール化合物を混合した安定剤が市販されている。例えば上記社製のＩｒｇａｎｏｘ  ＨＰ−２９２１が好適に例示される。本発明においてもかかる予め混合された安定剤を利用することもできる。ラクトン系安定剤の配合量は、ポリカーボネート樹脂１００重量部に対して好ましくは０．０００５〜０．１重量部、より好ましくは０．０００５〜０．０５重量部、特に好ましくは０．０００５〜０．０１２重量部の範囲で使用される。
【００６８】
（帯電防止剤）
本発明のポリカーボネート樹脂組成物には、帯電防止剤を配合することができる。かかる帯電防止剤としては、例えばポリエーテルエステルアミド、ドデシルベンゼンスルホン酸アンモニウム塩、ドデシルベンゼンスルホン酸ホスホニウム塩、無水マレイン酸モノグリセライド、無水マレイン酸ジグリセライド、カーボン、グラファイト、金属粉末等が挙げられる。かかる帯電防止剤の配合量は、ポリカーボネート樹脂１００重量部に対して０．１〜１０重量部が好ましい。
【００６９】
（ブルーイング剤）
本発明のポリカーボネート樹脂組成物には、発明の目的を損なわない範囲でブルーイング剤を配合することができる。ブルーイング剤は、樹脂組成物の黄色味を消すために有効である。特に耐候性を付与した組成物の場合は、一定量の紫外線吸収剤が配合されているため「紫外線吸収剤の作用や色」によって樹脂製品が黄色味を帯びやすい現実があり、特にシート製品やレンズ製品に自然な透明感を付与するためにはブルーイング剤の配合は非常に有効である。
【００７０】
本発明におけるブルーイング剤の配合量は、ポリカーボネート樹脂組成物に対して好ましくは０．０５〜１．５ｐｐｍであり、より好ましくは０．１〜１．２ｐｐｍである。
ブルーイング剤としては代表例として、バイエル社のマクロレックスバイオレットやテラゾ−ルブル−ＲＬＳ等があげられるが、特に制限されるものではない。
【００７１】
（難燃剤）
本発明のポリカーボネート樹脂組成物には、本発明の目的が損なわれない量の難燃剤を配合することができる。難燃剤としては、ハロゲン化ビスフェノールＡのポリカーボネート型難燃剤、有機塩系難燃剤、ハロゲン化芳香族リン酸エステル型難燃剤あるいは芳香族リン酸エステル系難剤等があげられ、それらを一種以上配合することができる。
【００７２】
具体的にハロゲン化ビスフェノールＡのポリカーボネート型難燃剤は、テトラブロモビスフェノールＡのポリカーボネート型難燃剤、テトラブロモビスフェノールＡとビスフェノールＡとの共重合ポリカーボネート型難燃剤等である。
【００７３】
具体的に有機塩系難燃剤は、ジフェニルスルホン−３，３’−ジスルホン酸ジカリウム、ジフェニルスルホン−３−スルホン酸カリウム、２，４，５−トリクロロベンゼンスルホン酸ナトリウム、２，４，５−トリクロロベンゼンスルホン酸カリウム、ビス（２，６−ジブロモ−４−クミルフェニル）リン酸カリウム、ビス（４−クミルフェニル）リン酸ナトリウム、ビス（ｐ−トルエンスルホン）イミドカリウム、ビス（ジフェニルリン酸）イミドカリウム、ビス（２，４，６−トリブロモフェニル）リン酸カリウム、ビス（２，４−ジブロモフェニル）リン酸カリウム、ビス（４−ブロモフェニル）リン酸カリウム、ジフェニルリン酸カリウム、ジフェニルリン酸ナトリウム、パーフルオロブタンスルホン酸カリウム、ラウリル硫酸ナトリウムあるいはカリウム、ヘキサデシル硫酸ナトリウムあるいはカリウム等である。
【００７４】
具体的にハロゲン化芳香族リン酸エステル型難燃剤は、トリス（２，４，６−トリブロモフェニル）ホスフェート、トリス（２，４−ジブロモフェニル）ホスフェート、トリス（４−ブロモフェニル）ホスフェート等である。
【００７５】
具体的に芳香族リン酸エステル系難燃剤は、トリフェニルホスフェート、トリス（２，６−キシリル）ホスフェート、テトラキス（２，６−キシリル）レゾルシンジホスフェート、テトラキス（２，６−キシリル）ヒドロキノンジホスフェート、テトラキス（２，６−キシリル）−４，４’−ビフェノールジホスフェート、テトラフェニルレゾルシンジホスフェート、テトラフェニルヒドロキノンジホスフェート、テトラフェニル−４，４’−ビフェノールジホスフェート、芳香環ソースがレゾルシンとフェノールでありフェノール性ＯＨ基を含まない芳香族ポリホスフェート、芳香環ソースがレゾルシンとフェノールでありフェノール性ＯＨ基を含む芳香族ポリホスフェート、芳香環ソースがヒドロキノンとフェノールでありフェノール性ＯＨ基を含まない芳香族ポリホスフェート、同様のフェノール性ＯＨ基を含む芳香族ポリホスフェート、（以下に示す「芳香族ポリホスフェート」は、フェノール性ＯＨ基を含む芳香族ポリホスフェートと含まない芳香族ポリホスフェートの両方を意味するものとする）芳香環ソースがビスフェノールＡとフェノールである芳香族ポリホスフェート、芳香環ソースがテトラブロモビスフェノールＡとフェノールである芳香族ポリホスフェート、芳香環ソースがレゾルシンと２，６−キシレノールである芳香族ポリホスフェート、芳香環ソースがヒドロキノンと２，６−キシレノールである芳香族ポリホスフェート、芳香環ソースがビスフェノールＡと２，６−キシレノールである芳香族ポリホスフェート、芳香環ソースがテトラブロモビスフェノールＡと２，６−キシレノールである芳香族ポリホスフェート等である。
【００７６】
（他の樹脂、エラストマー）
本発明のポリカーボネート樹脂組成物には、他の樹脂やエラストマーを本発明の目的が損なわれない範囲で少割合配合することもできる。
【００７７】
かかる他の樹脂としては、例えばポリエチレンテレフタレート、ポリブチレンテレフタレート等のポリエステル樹脂、ポリアミド樹脂、ポリイミド樹脂、ポリエーテルイミド樹脂、ポリウレタン樹脂、シリコーン樹脂、ポリフェニレンエーテル樹脂、ポリフェニレンスルフィド樹脂、ポリスルホン樹脂、ポリエチレン、ポリプロピレン等のポリオレフィン樹脂、ポリスチレン樹脂、アクリロニトリル／スチレン共重合体（ＡＳ樹脂）、アクリロニトリル／ブタジエン／スチレン共重合体（ＡＢＳ樹脂）、ポリメタクリレート樹脂、フェノール樹脂、エポキシ樹脂等の樹脂が挙げられる。
【００７８】
また、エラストマーとしては、例えばイソブチレン／イソプレンゴム、スチレン／ブタジエンゴム、エチレン／プロピレンゴム、アクリル系エラストマー、ポリエステル系エラストマー、ポリアミド系エラストマー、コア−シェル型のエラストマーであるＭＢＳ（メタクリル酸メチル／スチレン／ブタジエン）ゴム、ＭＡＳ（メタクリル酸メチル／アクリロニトリル／スチレン）ゴム等が挙げられる。
【００７９】
［ポリカーボネート樹脂組成物の成形方法等について］
本発明の樹脂組成物を製造するには、任意の方法が採用される。例えばａ成分、ｂ−１成分〜ｂ−３成分、（特に好ましくは更にｃ−１成分とｃ−２成分の混合物）、ｄ成分およびｅ成分、並びに任意に他の添加剤を、Ｖ型ブレンダー、ヘンシェルミキサー、メカノケミカル装置、押出混合機などの予備混合手段を用いて充分に混合した後、必要に応じて押出造粒器やブリケッティングマシーンなどによりかかる予備混合物の造粒を行い、その後ベント式二軸押出機に代表される溶融混練機で溶融混練し、ペレタイザーによりペレット化する方法が挙げられる。かかるペレットから射出成形法、押出成形法、圧縮成形法、押出圧縮成形法、シート押出し法等の通常知られている方法で成形品やシートにすることができる。
【００８０】
ポリカーボネート樹脂とリン系化合物およびその他の添加剤とのブレンドにあたっては、一段階で実施してもよいが、二段階以上に分けて実施してもよい。二段階に分けて実施する方法には、例えば、配合予定のポリカーボネート樹脂パウダーやペレットの一部と添加剤とをブレンドした後、つまり、添加剤をポリカーボネート樹脂パウダーで希釈して添加剤のマスターバッチとした後、これを用いて最終的なブレンドを行う方法がある。
【００８１】
例えば、一段階でブレンドする方法においては、各所定量の各添加剤を予め混合したものをポリカーボネート樹脂パウダーやペレットとブレンドする方法、また、各所定量の各添加剤を各々別個に計量し、ポリカーボネート樹脂パウダーやペレットに順次添加後ブレンドする方法等を採用することができる。
【００８２】
リン系化合物以外の添加剤の配合にあたっては、かかる添加剤を押出機に直接添加、注入する方法をとることができる。その場合、各添加剤を加熱融解後注入することも可能である。
【００８３】
また、溶液重合法（界面重合法）においては、重合終了後のポリカーボネート樹脂の有機溶媒溶液を撹拌された温水中に導入し、撹拌流中でポリカーボネート粉状体を製造する方法がしばしば用いられる。この際、ポリカーボネート樹脂の有機溶媒溶液に、予め上記ｃ成分を含有するリン系化合物を添加溶解し、これを温水中に導入する事によりｃ成分のリン系化合物の一部を加水分解させ、上記ｂ成分に変性させる事により、ポリカーボネート樹脂に導入する方法も採用される。
【００８４】
（眼鏡レンズについて）
本発明のポリカーボネート樹脂組成物から形成された眼鏡レンズは、極めて透明性に優れている。すなわち２ｍｍ厚において視感透過率が好ましくは８７％以上、特に好ましくは８８％以上である。視感透過率が８７％以上であると透明感が高く、くすみの無いレンズとなる。
【００８５】
本発明の眼鏡レンズは、ポリカーボネート樹脂を基体としているので高い衝撃強度および高い屈折率とともに、紫外線吸収効果殊に３８５ｍｍ〜４００ｍｍの有害紫外線の吸収効果が優れている。
【００８６】
前記ポリカーボネート樹脂組成物を使用して眼鏡レンズを成形するには、それ自体公知の方法を採用することができる。具体的には、本発明の眼鏡レンズは射出成形、圧縮成形、押出成形または射出圧縮成形等各種の成形方法により成形されるが、射出圧縮成形が光学歪みの少ないレンズを成形でき最も好ましい方法である。射出圧縮成形において、シリンダー温度は２５０〜３２０℃、金型温度は８０〜１４０℃が好ましい。
【００８７】
本発明のポリカーボネート樹脂組成物から形成された眼鏡レンズはその表面にハードコート層、反射防止コート層または防曇コート層などの保護層を形成させることができる。
本発明の眼鏡レンズは割れ耐性に優れ、保護層を形成するのに適している。殊に溶剤などポリカーボネート樹脂に悪影響を与える因子を含む塗料を使用する場合に適している。
【００８８】
本発明のレンズ基材表面に形成されるハードコート（硬化）層としては、熱硬化性または活性エネルギー硬化性のいずれも好ましく用いられる。
熱硬化性ハードコート材料としては、オルガノポリシロキサンなどのシリコーン系樹脂およびメラミン系樹脂等が挙げられる。
【００８９】
かかるシリコーン系樹脂については、特開昭４８−０５６２３０号、特開昭４９−０１４５３５号、特開平０８−０５４５０１号および特開平０８−１９８９８５号公報等に記載されている樹脂を用いることができる。例えば一般式
（Ｒ１）ａ（Ｒ２）ｂＳｉ（ＯＲ３）４−（ａ＋ｂ）
で表される有機ケイ素化合物および／またはその加水分解物からなるコーティング組成物を乾燥および／または加熱硬化させて得られるハードコート層である。（ここでＲ１およびＲ２はそれぞれ独立にアルキル基、アリル基、アシル基、ハロゲン基、グリシドキシ基、エポキシ基、アミノ基、フェニル基、メルカプト基、メタクリルオキシ基およびシアノ基からなる群より選ばれる有機基を示し、Ｒ３は、炭素数１〜１０のアルキル基、アルコキシアルキル基、アリル基、アシル基であり、ａおよびｂは０または１の整数である。）これらの有機ケイ素化合物の具体例としては、メチルシリケート、エチルシリケート、ｎ−プロピルシリケート、ｉｓｏ−プロピルシリケート、ｎ−ブチルシリケート、ｓｅｃ−ブチルシリケート、ｔｅｒｔ−ブチルシリケート等のテトラアルコキシシランまたはその加水分解物、およびメチルトリメトキシシラン、メチルトリエトキシシラン、エチルトリエトキシシラン、ビニルトリメトキシシラン、フェニルトリメトキシシラン、γ−クロロプロピルトリメトキシシラン、γ−メルカプトプロピルトリメトキシシラン、γ−メタクリルオキシプロピルトリメトキシシラン、γ−アミノプロピルトリメトキシシラン、γ−グリシドキシプロピルトリメトキシシラン、（３,４−エポキシシクロヘキシル）メチルトリメトキシシラン、（３,４−エポキシシクロヘキシル）エチルトリメトキシシラン、γ−（３,４−エポキシシクロヘキシル）プロピルトリメトキシシラン等のトリアルコキシシランまたはその加水分解物、さらにジメチルジメトキシシラン、ジメチルジエトキシシラン、フェニルメチルジメトキシシラン、γ−グリシドキシプロピルメチルジメトキシシラン等のジメトキシシランまたはその加水分解物等が挙げられる。
これらの有機ケイ素化合物は単独で用いてもよいし、２種以上を混合して用いてもよい。
【００９０】
これらの有機ケイ素化合物は、硬化温度を下げ硬化をより進行させるためには加水分解して使用することが好ましい。加水分解は、塩酸、硫酸などの無機酸や酢酸などの有機酸の存在下に行うことが好ましい。用いる酸の添加量を調節することによって、加水分解の度合いは容易に制御することが可能である。また、加水分解を均一に行うために、有機溶剤を用いてもよい。これら有機溶剤としては、アルコール、ケトン、エーテル、セロソルブまたは芳香族炭化水素等が挙げられる。これらの溶剤は単独あるいは２種以上混合して使用される。
【００９１】
メラミン系樹脂としては、メチル化メチロールメラミン、プロピル化メチロールメラミン、ブチル化メチロールメラミンまたはイソブチル化メチロールメラミン等のメラミン樹脂に架橋剤、硬化剤等からなるコーティング組成物を乾燥および／または加熱硬化させて得られるハードコート層である。
【００９２】
上記メラミン系樹脂は、単独で用いてもよいし、また２種以上混合して用いてもよい。また、物性を損わない範囲でアクリル樹脂、ポリエーテル樹脂、ポリエステル樹脂またはシリコン樹脂等の変性剤を混合してもよい。
【００９３】
硬化剤としては、例えば塩酸、硫酸、硝酸などの無機酸や酢酸、シュウ酸、マレイン酸、ｐ−トルエンスルホン酸などの有機酸が挙げられる。
【００９４】
架橋剤としては、例えばエチレングリコール、ジエチレングリコール、ブタンジオール、ヘキサンジオール等の短鎖グリコール、およびポリエチレングリコール等の長鎖グリコールが挙げられ、これらは単独でまたは２種以上を配合してもよい。
【００９５】
かかるメラミン系コーティング組成物における硬化剤、架橋剤の配合量としては、その目的により適宜決められる。架橋剤はメラミン系樹脂の官能基および架橋剤の官能基が等モル量になることが目安とされ、メラミン系樹脂１００重量部に対して好ましくは１０〜２００重量部、より好ましくは２０〜１５０重量部である。また、硬化剤はメラミン系樹脂１００重量部に対し好ましくは１〜１０重量部、より好ましくは２〜７重量部である。
【００９６】
溶剤としては、アルコール、ケトン、エーテル、セロソルブ、芳香族炭化水素等が挙げられる。これらの溶剤は単独あるいは２種以上混合して使用される。
【００９７】
活性エネルギー線硬化性ハードコート材料としては、特開昭５４−０９７６３３号、特開平０３−１４５６０２号および特開２０００−２２９３８４号公報等に記載されている材料を用いることができる。例えば、活性エネルギー線硬化性の官能基を２個以上有する多官能性化合物が挙げられ、該活性エネルギー線硬化性官能基として、（メタ）アクリロイル基、ビニル基またはアリル基などの不飽和基を有する基、好ましくは（メタ）アクリロイル基を有するものが挙げられる。例えば、多価アルコール等の２個以上の水酸基を有する化合物と（メタ）アクリル酸からなるポリ（メタ）アクリレートである。
【００９８】
上記ポリ（メタ）アクリレート化合物として具体的には、以下の化合物が挙げられる。例えば１,４−ブタンジオールジ（メタ）アクリレート、ネオペンチルグリコールジ（メタ）アクリレート、１,６−ヘキサンジオールジ（メタ）アクリレート、シクロヘキサンジメタノールジ（メタ）アクリレート、ポリエチレングリコールジ（メタ）アクリレート、グリセロールトリ（メタ）アクリレート、トリメチロールプロパントリ（メタ）アクリレート、ジトリメチロールプロパンテトラ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、トリス（２−（メタ）アクリロイルオキシエチル）イソシアヌレート、ビス（２−（メタ）アクリロイルオキシエチル）−２−ヒドロキシルエチルイソシアヌレート、トリス（２−（メタ）アクリロイルオキシプロピル）イソシアヌレート、ビスフェノールＡジメタクリレート、エチレンオキシド付加トリメチロールプロパンのトリ（メタ）アクリレート、エチレンオキシド付加ペンタエリスリトールのテトラ（メタ）アクリレート、エチレンオキシド付加ジペンタエリスリトールのヘキサ（メタ）アクリレート、カプロラクトン付加物ジペンタエリスリトールのヘキサ（メタ）アクリレート等が挙げられる。
【００９９】
好ましくは、トリメチロールプロパン系ポリ（メタ）アクリレート、ペンタエリスリトール系ポリ（メタ）アクリレートとイソシアヌレート系ポリ（メタ）アクリレートが挙げられる。
【０１００】
また、上記多官能性化合物は活性エネルギー線硬化性官能基以外に、さらに例えば水酸基、カルボキシル基、ハロゲン基、ウレタン結合、エーテル結合、エステル結合、チオエーテル結合、アミド結合、ジオルガノシロキサン結合など種々の官能基や結合を有していてもよい。特にウレタン結合を有する（メタ）アクリロイル基含有化合物（以下、“アクリルウレタン”と称することがある）が好ましい。
【０１０１】
上記多官能性化合物であるアクリルウレタンとしては、１分子中に少なくとも２個以上のイソシアネート基を有する化合物（１）、１分子中に少なくとも２個以上の水酸基を有する化合物（２）および水酸基と（メタ）アクリロイル基を有する化合物（３）との反応生成物等が挙げられる。
【０１０２】
１分子中に少なくとも２個以上のイソシアネート基を有する化合物（１）としては、２,６−トリレンジイソシアネート、２,４−トリレンジイソシアネート、ジフェニルメタン−４,４−ジイソシアネート、ジシクロヘキシルメタン−４,４−ジイソシアネート、ヘキサメチレンジイソシアネート、テトラメチレンジイソシアネート、フェニレンジイソシアネート、キシリレンジイソシアネート、テトラメチルキシリレンジイソシアネート、１,５−ナフタレンジイソシアネート、シクロヘキサンジイソシアネート、イソホロンジイソシアネート等が挙げられる。
【０１０３】
１分子中に少なくとも２個以上の水酸基を有する化合物（２）としては、エチレングリコール、プロピレングリコール、１,４−ブタンジオール、１,６−ヘキサンジオール、ネオペンチルグリコール、シクロヘキサンジメタノール、ジエチレングリコール、トリメチロールプロパン、ペンタエリスリトール、ジトリメチロールプロパン、ジペンタエリスリトール、トリス（２−ヒドロキシエチル）イソシアヌレートなどの多価アルコール、ポリエチレングリコール、ポリプロピレングリコールなどのポリアルキレングリコール、または上記多価アルコール、ポリアルキレングリコールと多塩基酸（例えばフタル酸、テレフタル酸、マレイン酸など）またはその無水物との縮合反応により得られるポリエステルポリオールなどが挙げられる。
【０１０４】
水酸基と（メタ）アクリロイル基を有する化合物（３）の具体的な例としては、２−ヒドロキシエチル（メタ）アクリレート、２−ヒドロキシプロピル（メタ）アクリレート、４−ヒドロキシブチル（メタ）アクリレート、２−ヒドロキシ−３−クロロプロピル（メタ）アクリレート、４−ヒドロキシシクロヘキシル（メタ）アクリレート、２−ヒドロキシ−３−フェニルオキシプロピル（メタ）アクリレート、ペンタエリスリトールアクリレート等が挙げられる。
【０１０５】
具体的な好ましい多官能性化合物は、上記アクリルウレタンとしては、ペンタエリスリトールやその多量体であるポリペンタエリスリトールとポリイソシアネートとヒドロキシアルキル（メタ）アクリレートの生成物であるアクリルウレタン、またはペンタエリスリトールやポリペンタエリスリトールの水酸基含有ポリ（メタ）アクリレートとポリイソシアネートとの反応生成物であるアクリルウレタンが挙げられる。
【０１０６】
硬化させるための活性エネルギー線のうち、紫外線（ＵＶ）で硬化する場合には、光重合開始剤が用いられる。該光重合開始剤として、アリールケトン系光重合開始剤（例えば、アセトフェノン類、ベンゾフェノン類、ベンゾイン類、ベンゾインエーテル類など）、含イオウ系光重合開始剤（例えばスルフィド類、チオキサントン類など）、アシルホスフィンオキシド系光重合開始剤、ジアシルホスフィンオキシド系光重合開始剤およびその他の光重合開始剤等が挙げられる。
上記光重合開始剤量は、ＵＶ硬化性多官能化合物１００重量部に対して０.０１〜２０重量部、特に０.１〜１０重量部が好ましい。
【０１０７】
また、適当な粘度に調節する目的で、有機溶剤が含まれてもよい。有機溶剤としては、アルコール、ケトン、エーテル、セロソルブまたは芳香族炭化水素等が挙げられる。これらの溶剤は単独あるいは２種以上混合して使用される。
【０１０８】
コーティング組成物には、上記成分以外に得られる硬化膜の物性を損わない限り、他の成分を添加できる。例えば、反応を促進させるために硬化剤を、種々の基材との屈折率を合せるために微粒子状無機物を、また塗布時における濡れ性や硬化膜の平滑性を向上させる目的で各種界面活性剤を含有させることができる。
【０１０９】
特に、表面硬度向上のためには、高分子量無水ケイ酸の水および／またはアルコールなどの有機溶媒中のコロイド状分散体であるコロイダルシリカが好適に使用される。コロイダルシリカは粒径１〜１００μｍのシリカ微粒子を分散させたものが好適に使用される。また、コロイダルシリカは反射防止膜との密着性向上のためには５〜７０重量％の範囲で好ましく使用される。
【０１１０】
また、着色剤（染料および顔料）や充填剤を分散させたり、有機ポリマーを溶解させて塗膜を着色させることが可能である。さらに紫外線吸収剤、酸化防止剤の添加も可能である。
【０１１１】
コーティング組成物の基材（プラスチックレンズ）への塗布手段としては、特に制限されず、例えばディップ法、スプレー法、スピンコート法、バーコート法、フローコート法、ロールコート法等の公知の方法が採用できる。面精度の点からディップ法、スピンコート法が好ましく用いられる。
【０１１２】
基材上に塗布したコーティング組成物は、以下のようにして硬化してハードコート層を形成させる。熱硬化性ハードコート材料の場合、基材へ塗布後、乾燥および／または加熱などにより行われる。
【０１１３】
乾燥および／または加熱温度としては、５０〜２００℃の範囲で行うのが好ましく、特に好ましくは７０〜１５０℃の範囲である。
乾燥および／または加熱は硬化膜が十分な硬度を与えるまで行われ、加熱温度が高くなるほど短時間で済み、０.３〜５時間かけて行うとよい。
【０１１４】
活性エネルギー線硬化性ハードコート材料の場合、基材への塗布後、ＵＶ線、電子線、レーザーなどの活性エネルギー線照射により行われる。活性エネルギー線としては、特に限定されないが、ＵＶ線が好ましい。ＵＶ線源としてはキセノンランプ、パルスキセノンランプ、低圧水銀灯、高圧水銀灯、超高圧水銀灯、メタルハライドランプ、カーボンアーク灯、タングステンランプ等が使用できる。
【０１１５】
なお、基材とハードコート層との密着性を高める目的で、コーティング組成物の塗布前に基材に対する前処理を行うのが好ましい。例えば、酸、アルカリ、有機溶剤などによる化学的処理、プラズマ、紫外線などの物理的処理、各種洗剤による洗浄処理、さらには各種樹脂を用いたプライマー処理等が例示される。
【０１１６】
上記方法で硬化させたハードコート層の厚さは、１〜５０μｍが好ましい。この層厚が５０μｍ超では、硬化が不十分になり基材との密着性が損われやすく、１μｍ未満では、この層の上に形成される最外層の耐摩耗性や耐擦傷性が十分発現できない恐れが有る。
【０１１７】
必要に応じて前記硬化層上に単層または多層の反射防止層を形成させてもよい。反射防止層の構成成分としては、無機酸化物、フッ化物、窒化物などの従来から公知のものが用いられる。具体的には、二酸化ケイ素、一酸化ケイ素、酸化ジルコニウム、酸化タンタル、酸化イットリウム、酸化アルミニウム、酸化チタン、フッ化マグネシウム、窒化ケイ素等が挙げられる。その形成方法として、真空蒸着法、スパッタリング法、イオンプレーティング法、イオンビームアシスト法等が挙げられる。この反射防止層を設けることにより、反射防止性能が向上する。さらに前記硬化層または反射防止層の上にさらに防曇層を形成させてもよい。
【発明の効果】
【０１１８】
本発明のポリカーボネート樹脂組成物において、特定のリン系化合物を使用することにより、従来使用されていたリン系化合物に比べて、少量で成形耐熱性を向上させることができ、かかるポリカーボネート樹脂組成物は眼鏡レンズとして好適に使用され、その奏する工業的効果は格別である。
【実施例】
【０１１９】
以下に実施例を挙げて本発明を説明するが、本発明はこれらの実施例に限定されるものではない。なお、評価は下記の方法で行った。
（１）リン系化合物（実施例で使用したリン系安定剤）組成の定量
リン系化合物１０ｍｇをヘキサン２５ｍｌに溶解し、下表１に示す条件で高速液体クロマトグラフ（ＨＰＬＣ）測定を行った。各ピーク成分をＨＰＬＣ装置に接続したフラクションコレクターを用い、ピーク毎に分取を行い単離した。単離した各成分から溶媒を除去、乾固した後、各成分を一定重量計り取り、ヘキサンに溶解して標準液とし、検量線を作成した。なお、使用したアセトニトリル（ＡＮ）、イソプロパノール（ＩＰＡ）、ヘキサンについてはモレキュラーシーブスで脱水処理したものを使用した。
使用試薬
ヘキサン  ；  和光純薬（株）製  高速液体クロマトグラフ用
アセトニトリル  ；  和光純薬（株）製  高速液体クロマトグラフ用
イソプロパノール  ；  和光純薬（株）製  高速液体クロマトグラフ用
モレキュラージーブス  ；  和光純薬（株）製  ４Ａ  １／１６
【０１２０】
【表１】
2007016069.tif 000011
【０１２１】
（２）成形耐熱性（滞留耐熱性）：各実施例で得たペレットを用いて射出成形機によりシリンダー温度３５０℃、１分サイクルで「滞留前の色相測定用平板」（縦７０ｍｍ×横５０ｍｍ×厚み２ｍｍ）を成形した。さらに、シリンダー中に樹脂を１０分間滞留させた後、「滞留後の色相測定用平板」（縦７０ｍｍ×横５０ｍｍ×厚み２ｍｍ）を成形した。滞留前後の平板の色相を日本電色（株）製ＳＥ−２０００を用いてＣ光源により測定し、次式により色差ΔＥを求めた。ΔＥが小さいほど成形耐熱性が優れることを示す。
ΔＥ＝｛（Ｌ−Ｌ’）２＋（ａ−ａ’）２＋（ｂ−ｂ’）２｝１／２
「滞留前の色相測定用平板」の色相：Ｌ、ａ、ｂ
「滞留後の色相測定用平板」の色相：Ｌ’、ａ’、ｂ’
【０１２２】
（３）成形耐熱性（滞留分子量差）：上記（２）の試験において得られた、「滞留前の色相測定用平板」の粘度平均分子量（Ｍ）と「滞留後の色相測定用平板」の粘度平均分子量（Ｍ’）を測定し、その差△Ｍ（Ｍ−Ｍ’）を求めた。ΔＭが小さいほど成形耐熱性が優れることを示す。
【０１２３】
（４）視感透過率：各実施例で得たペレットを用いて射出成形機によりシリンダー温度３００℃、１分サイクルで「分光光線透過率用の色相測定用平板」（縦７０ｍｍ×横５０ｍｍ×厚み２ｍｍ）を成形した。平板の分光光線透過率を日本バリアン社製分光光度計ＣＡＲＹ−５を用いて３６０ｎｍ〜８００ｎｍの波長領域で測定し、各波長における分光透過率の値からＪＩＳ  Ｚ−８７０１に従って視感透過率を下記式
視感透過率＝Ｋ∫ａｂＳ（λ）ｙ（λ）τ（λ）ｄλ
Ｋ＝１００／（∫ａｂＳ（λ）ｙ（λ）ｄλ）
［式中、aは３８０、ｂは７８０、Ｓ（λ）は色の表示に用いる標準の光の分光分布、ｙ（λ）は等色関数、τ（λ）は分光透過率］によって求めた。
【０１２４】
（５）ポリカーボネート樹脂のフェノール性ヒドロキシル末端基（末端ＯＨ基）の定量
・装置および試薬
分光光度計；日立製分光光度計Ｕ−３２００を使用した。
ＴｉＣｌ４溶液；和光純薬工業製（試薬一級）２５ｇに活性炭を加えて蒸留し、得られたＴｉＣｌ４２０ｇを正確に秤取し、酢酸（精密分析用）０．２５ｇ、塩化メチレンを加えて５００ｍＬ定容した。
酢酸溶液；５ｇの酢酸を塩化メチレンで１００ｍＬ定容した。
【０１２５】
・定量操作
実施例で使用した粉粒状ポリカーボネート樹脂約０．２ｇを２５ｍＬのメスフラスコに取り正確に秤量した後、約１０ｍＬの塩化メチレンを加えて溶解した。溶解後、上記ＴｉＣｌ４溶液１０ｍＬと上記酢酸溶液４ｍＬを加え、塩化メチレンで標線まで満たした。よく振り混ぜ均一発色させた後、水を盲検値として５００ｎｍの吸光度を測定した。なお、吸光度の測定は、試薬添加後、５分以内に完了するようにした。また、検量線の作成はビスフェノールＡを用いて行った。
【０１２６】
また、実施例および比較例で用いたリン系安定剤、離型剤、紫外線吸収剤、ブルーイング剤は以下の通りである。
１．リン系安定剤Ａ
ホスホナイト系化合物の商品名Ｐ−ＥＰＱ（クラリアント社製）を使用した。なお、上記のＨＰＬＣ測定条件におけるピーク１〜６は下記のリン系化合物である（図１参照）。
ｂ成分
ｂ−１成分（ピーク４）
４−ビス（２，４−ジ−ｔｅｒｔ−ブチルフェニル）−４’−モノ（２，４−ジ−ｔｅｒｔ−ブチルフェニル）−ビフェニレンジホスホナイト、４−ビス（２，４−ジ−ｔｅｒｔ−ブチルフェニル）−３’−モノ（２，４−ジ−ｔｅｒｔ−ブチルフェニル）−ビフェニレンジホスホナイト、３−ビス（２，４−ジ−ｔｅｒｔ−ブチルフェニル）−４’−モノ（２，４−ジ−ｔｅｒｔ−ブチルフェニル）−ビフェニレンジホスホナイトおよび３−ビス（２，４−ジ−ｔｅｒｔ−ブチルフェニル）−３’−モノ（２，４−ジ−ｔｅｒｔ−ブチルフェニル）−ビフェニレンジホスホナイトの４成分の混合物
ｂ−２成分（ピーク２）
４，４’−ビス（２，４−ジ−ｔｅｒｔ−ブチルフェニル）−ビフェニレンジホスホナイト、３，４’−ビス（２，４−ジ−ｔｅｒｔ−ブチルフェニル）−ビフェニレンジホスホナイトおよび３，３’−ビス（２，４−ジ−ｔｅｒｔ−ブチルフェニル）−ビフェニレンジホスホナイトの３成分の混合物
ｂ−３成分（ピーク１）
２，４−ジ−ｔｅｒｔ−ブチルフェニル−４−フェニル−フェニルホスホナイトおよび２，４−ジ−ｔｅｒｔ−ブチルフェニル−３−フェニル−フェニルホスホナイトの２成分の混合物
ｃ成分
ｃ−１成分（ピーク６）
テトラキス（２，４−ジ−ｔｅｒｔ−ブチルフェニル）−４，４’−ビフェニレンジホスホナイト、テトラキス（２，４−ジ−ｔｅｒｔ−ブチルフェニル）−４，３’−ビフェニレンジホスホナイトおよび、テトラキス（２，４−ジ−ｔｅｒｔ−ブチルフェニル）−３，３’−ビフェニレンジホスホナイトの３成分の混合物
ｃ−２成分（ピーク３）
ビス（２，４−ジ−ｔｅｒｔ−ブチルフェニル）−４−フェニル−フェニルホスホナイトおよびビス（２，４−ジ−ｔｅｒｔ−ブチルフェニル）−３−フェニル−フェニルホスホナイトの２成分の混合物
他の主な成分（ピーク５）
トリス（２，４−ジ−ｔｅｒｔ−ブチルフェニル）ホスファイト
＊（ｂ成分とｃ成分との合計量）／（リン系安定剤Ａの重量）の重量比＝０．９１
＊（ｂ成分）／（ｃ成分）の重量比＝０．００４
【０１２７】
２．リン系安定剤Ｂ
リン系安定剤Ａを５０℃、９０％ＲＨの雰囲気下の恒温恒湿機に３０分曝露させたものを使用した。
＊（ｂ成分とｃ成分との合計量）／（リン系安定剤Ｂの重量）の重量比＝０．９１
＊（ｂ成分）／（ｃ成分）の重量比＝０．０１４
【０１２８】
３．リン系安定剤Ｃ
リン系安定剤Ａを５０℃、９０％ＲＨの雰囲気下の恒温恒湿機に２４時間曝露させたものを使用した。なお、上記のＨＰＬＣ測定条件におけるチャートを図２に示した。
＊（ｂ成分とｃ成分との合計量）／（リン系安定剤Ｃの重量）の重量比＝０．９１
＊（ｂ成分）／（ｃ成分）の重量比＝０．２３４
【０１２９】
４．リン系安定剤Ｄ
リン系安定剤Ａを５０℃、９０％ＲＨの雰囲気下の恒温恒湿機に３０時間曝露させたものを使用した。
＊（ｂ成分とｃ成分との合計量）／（リン系安定剤Ｄの重量）の重量比＝０．９０
＊（ｂ成分）／（ｃ成分）の重量比＝０．３３８
【０１３０】
５．リン系安定剤Ｅ
リン系安定剤Ａを５０℃、９０％ＲＨの雰囲気下の恒温恒湿機に３６時間曝露させたものを使用した。
＊（ｂ成分とｃ成分との合計量）／（リン系安定剤Ｅの重量）の重量比＝０．８９
＊（ｂ成分）／（ｃ成分）の重量比＝０．３８６
【０１３１】
６．リン系安定剤Ｆ
リン系安定剤Ａを５０℃、９０％ＲＨの雰囲気下の恒温恒湿機に４８時間曝露させたものを使用した。
＊（ｂ成分とｃ成分との合計量）／（リン系安定剤Ｆの重量）の重量比＝０．８９
＊（ｂ成分）／（ｃ成分）の重量比＝０．６７６
【０１３２】
７．他のリン系安定剤Ｇ
下記式（７）で示されるトリス（２，４−ジ−ｔｅｒｔ−ブチルフェニル）ホスファイト（チバスペシャリティーケミカルズ社製イルガフォス１６８）
【化１０】
2007016069.tif 000012
【０１３３】
８．ラクトン系安定剤Ｈ
下記式（８）で表される５，７−ジ−ｔｅｒ−ブチル−３−（３，４−ジメチル−フェニル−３Ｈ−ベンゾフラン−２−オン）［チバスペシャリティーケミカルズ社製ＨＰ−２９２１｛チバスペシャリティーケミカルズ社製ＨＰ−１３６（ラクトン系安定剤Ｈ）とイルガノックスＢ２９１との１５：８５の混合物であり、イルガノックスＢ２９１はチバスペシャリティーケミカルズ社製の亜リンエステル系安定剤イルガフォス１６８とヒンダードフェノール系安定剤イルガノックス１０７６（下記式（９）で示される）との２：１の混合物である。｝］
【化１１】
2007016069.tif 000013
【化１２】
2007016069.tif 000014
【０１３４】
９．離型剤Ａ（脂肪酸エステルＡ）
グリセリンモノステアリン酸エステル（理研ビタミン（株）製リケマールＳ−１００Ａ、酸価０．８、純度９７．０重量％）
【０１３５】
１０．離型剤Ｂ（脂肪酸エステルＢ）
下記式（１１）で表される高級アルコール脂肪酸エステル（炭素数１０〜２０のモノアルコールと炭素数１０〜２０の脂肪酸とのエステル）と下記式（１２）で表されるトリグリセライド（グリセリンと炭素数１０〜２０の脂肪酸とのエステル）との割合が３０：７０（重量比）の混合物（理研ビタミン（株）製リケマールＳＬ−９００）
【０１３６】
１１．離型剤Ｃ（脂肪酸エステルＣ）
下記式（１３）で表されるペンタエリスリトールと脂肪族カルボン酸（ステアリン酸およびパルミチン酸を主成分とする）とのフルエステル（理研ビタミン（株）製リケスターＥＷ−４００、水酸基価６、ヨウ素価０．４、酸価９、ＴＧＡ５％重量減少温度３２２℃、並びにＧＣ／ＭＳ法におけるステアリン酸成分の面積（Ｓｓ）とパルミチン酸成分の面積（Ｓｐ）との合計が全脂肪族カルボン酸成分中９４％であり、それらの面積比（Ｓｓ／Ｓｐ）が１．４４であり、該脂肪族カルボン酸は動物性油脂を原料とする。）
【０１３７】
１２．紫外線吸収剤Ａ
下記式（１０）で表される２−（２−ヒドロキシ−５−ｔｅｒｔ−オクチルフェニル）ベンゾトリアゾ−ル（ケミプロ化成（株）製ケミソーブ７９）
【化１３】
2007016069.tif 000015
【０１３８】
１３．紫外線吸収剤Ｂ
下記式（１１）で表される２，２′−メチレンビス［４−（１，１，３，３−テトラメチルブチル）−６−（２Ｈ−ベンゾトリアゾール−２−イル）フェノール］（旭電化工業（株）製アデカスタブＬＡ−３１）
【化１４】
2007016069.tif 000016
【０１３９】
１４．紫外線吸収剤Ｃ
下記式（１２）で表される２−（２−ヒドロキシ−３，５−ジクミルフェニル）フェニルベンゾトリアゾール（チバスペシャリティーケミカルズ社製チヌビン２３４）
【化１５】
2007016069.tif 000017
【０１４０】
１５．紫外線吸収剤Ｄ
下記式（１３）で表される２−（２−ヒドロキシ−３−ｔｅｒｔ−ブチル−５−メチルフェニル）−５−クロロベンゾトリアゾール（チバスペシャリティーケミカルズ社製チヌビン３２６）
【化１６】
2007016069.tif 000018
【０１４１】
１６．紫外線吸収剤Ｅ
下記式（１４）で表される２−（４，６−ジフェニル−１，３，５−トリアジン−２−イル）−５−［（ヘキシル）オキシ］−フェノール（チバスペシャリティーケミカルズ社製チヌビン１５７７ＦＦ）
【化１７】
2007016069.tif 000019
【０１４２】
１７．紫外線吸収剤Ｆ
下記式（１５）で表される２−ヒドロキシ−４−ｎ−オクトキシベンゾフェノン（住友化学（株）製スミソーブ−１３０）
【化１８】
2007016069.tif 000020
【０１４３】
１８．ブルーイング剤Ａ
下記式（１６）で表される１−（４−メチルフェニルアミノ）−４−ヒドロキシ−９、１０−アントラキノン（バイエル社製「マクロレックスバイオレットＢ」）
【化１９】
2007016069.tif 000021
【０１４４】
［実施例１〜１１、比較例１〜２］
ビスフェノールＡ、ｐ−ｔｅｒｔ−ブチルフェノール（末端停止剤）とホスゲンから界面重合法により得られた粉粒状ポリカーボネート樹脂１００重量部に対し、リン系安定剤、離型剤、紫外線吸収剤等を表２に示した量の通り添加混合し、２８０℃で押出しペレット化した後、上記の各種評価を行い、その結果を表２に示した。
【０１４５】
また、実施例１で得られたペレットを用いて、シリンダー温度２８０〜３００℃、金型温度１２５℃の条件で眼鏡用凹レンズの金型を使用し、射出圧縮成形によりマイナス眼鏡用レンズ（前面曲率半径２９３ｍｍ、後面曲率半径−７３ｍｍ、中心厚み１．５ｍｍ、コバ厚み１０．０ｍｍ、レンズ外径７７．５ｍｍ）を作成した。このレンズは透明性に優れ外観も良好であった。このレンズにトリメチロールプロパントリ（メタ）アクリレートを主成分としたＵＶ硬化塗料をディップ法により均一に塗布した。室温で乾燥後、ＵＶ照射機により、コンベア速度：４ｍ／ｍｉｎ、照射量：６５０ｍＪ／ｃｍ２の条件で硬化させた。外観は良好であり、またＵＶ硬化前後でレンズ基材の変形など見られなかった。
【０１４６】
【表２】
2007016069.tif 000022
【図面の簡単な説明】
【０１４７】
【図１】本発明の比較例で使用したリン系安定剤ＡのＨＰＬＣ測定におけるチャートを示した図である。
【図２】本発明の実施例で使用したリン系安定剤ＣのＨＰＬＣ測定におけるチャートを示した図である。
【符号の説明】
【０１４８】
１．ｂ−３成分のピーク
２．ｂ−２成分のピーク
３．ｃ−２成分のピーク
４．ｂ−１成分のピーク
５．トリス（２，４−ジ−ｔｅｒｔ−ブチルフェニル）ホスファイト成分のピーク
６．ｃ−１成分のピーク
【図１】
2007016069.tif 000031
【図２】
2007016069.tif 000032